(57)【特許請求の範囲】
【請求項１】
膜厚が１０μｍ〜１５０μｍの透明フィルム、該透明フィルムの一方の表面（第１の表面）上に、少なくとも第１の層を有する光学フィルムであって、
前記第１の層の面内平均屈折率が、前記透明フィルム及び該透明フィルムの第１の表面上に配置される層の中で最も大きく、かつ、前記第１の層の面内平均屈折率が、前記透明フィルム及び該透明フィルムの第１の表面上に配置される他の層の面内平均屈折率より０．０２以上大きく（但し、第１の表面上に前記第１の層のみが設けられている場合は、該第１の層の面内平均屈折率が、前記透明フィルムの面内平均屈折率より０．０２以上大きい）、
前記第１の層の光学膜厚Ｄが、
２６０×Ｎ−１９０−６５ｎｍ≦Ｄ≦２６０×Ｎ−１９０＋６５ｎｍ（６≦Ｎ≦１２を満たす自然数）
を満足し、前記第１の層が、液晶組成物の配向を固定してなる位相差層である光学フィルム。
【請求項２】
前記透明フィルムの他方の表面（第２の表面）上に、少なくとも１層の機能層を有する請求項１に記載の光学フィルム。
【請求項３】
前記機能層が前記透明フィルムより面内平均屈折率の高い高屈折率層である、請求項２に記載の光学フィルム。
【請求項４】
前記機能層が前記透明フィルムより面内平均屈折率の低い低屈折率層である、請求項２に記載の光学フィルム。
【請求項５】
前記機能層として前記透明フィルムより面内平均屈折率の高い高屈折率層および前記透明フィルムより面内平均屈折率の低い低屈折率層を含む、請求項２に記載の光学フィルム。
【請求項６】
前記第１の層と、前記透明フィルムとの間に第２の層を有し、面内平均屈折率の関係が、
透明フィルム≦第２の層＜第１の層
の関係を満足する請求項１〜５のいずれか１項に記載の光学フィルム。
【請求項７】
前記第２の層が、配向膜又は貼合層である請求項６に記載の光学フィルム。
【請求項８】
５５０ｎｍにおける面内レターデーションＲｅ（５５０）が８０〜２００ｎｍであり、波長５５０ｎｍにおける厚さ方向のレターデーションＲｔｈ（５５０）が−１００〜２００ｎｍである請求項１〜７のいずれか１項に記載の光学フィルム。
【請求項９】
前記第１の層が、面内遅相軸及び面内レターデーションの少なくとも一方が互いに異なる第１及び第２の位相差領域が配置されたパターン位相差層である請求項１〜８のいずれか１項に記載の光学フィルム。
【請求項１０】
前記透明フィルムが、セルロースアシレートフィルム又は環状オレフィン系ポリマーフィルムである請求項１〜９のいずれか１項に記載の光学フィルム。
【請求項１１】
請求項１〜１０のいずれか１項に記載の光学フィルムと、偏光膜とを少なくとも有する偏光板。
【請求項１２】
前記光学フィルムが有する第１の層が位相差層であり、該位相差層の面内遅相軸と、前記偏光膜の吸収軸とが４５°で交差する請求項１１に記載の偏光板。
【請求項１３】
複数の輝線を含む光源が適用された表示パネルと、その視認側表面に配置される請求項１１又は１２に記載の偏光板とを有する画像表示装置。
【請求項１４】
請求項１３に記載の画像表示装置と、該画像表示装置に表示される映像を透過して、３Ｄ画像として視認させるための偏光膜とを少なくとも有する３Ｄ画像表示システム。
【発明の詳細な説明】
【技術分野】
【０００１】
本発明は、三次元（３Ｄ）画像表示装置において視認側表面に配置される光学フィルムの微細干渉ムラを軽減する技術に関し、並びにそれを利用した、偏光板、画像表示装置、及び３Ｄ画像表示システムにも関する。
【背景技術】
【０００２】
従来、表示パネルの視認側前方にλ／４板を有する、３Ｄ画像表示装置が提案されている。λ／４板は、偏光膜とともに、表示パネルの視認側表面に配置され、円偏光画像を形成するのに利用される。当該λ／４板については、その面内遅相軸を、偏光膜の吸収軸との関係で、特定の方向に制御する必要があり、また、パッシブ眼鏡方式では、面内遅相軸が互いに直交するパターンが交互に配置されたパターンλ／４板を利用する必要がある。前記λ／４板を、液晶組成物を利用して作製できれば、面内遅相軸の制御が容易であり、有利である。液晶化合物を利用して形成される位相差層の面内遅相軸については、配向膜を利用して制御するのが一般的である。
【０００３】
ところで、透明フィルムからなる支持体上に、配向膜、及び液晶化合物を利用して形成された位相差層を有する光学フィルムは、従来、主には、液晶表示装置の光学補償フィルムとして広く利用されている。光学補償フィルムは、液晶セルと偏光膜との間に配置されるので、光学補償フィルムとしての利用においては、配向膜と位相差層との界面に干渉があっても、それが表示性能に影響することはない。よって、従来、当該構成の光学補償フィルムについては、配向膜と位相差層との界面における干渉の問題について、ほとんど検討されていなかったのが実状である。しかし、上記利用形態、即ち、表示パネルの視認側であって、偏光膜のさらに外側に配置される態様では、配向膜と位相差層との界面に屈折率差に起因する干渉があると、それが表示性能に影響することが懸念される。
【０００４】
一般的に、複数の光学薄膜の積層体には、干渉ムラが生じることが知られているが、この干渉ムラは、各光学薄膜の厚みを均一にしてムラをなくすことで、又は界面の屈折率差を小さくすることで軽減できる。しかし、厚みムラを完全になくすことは技術的に実現困難であるし、また屈折率差を小さくすることも、使用可能な材料の選択の幅を狭めるので、実現は困難である。表面や内部に光散乱層を配置することで軽減することができるが、画像表示装置の視認側に光散乱層を配置すると、画像表示面のクリア感が損なわれ、また画像コントラストの低下などの問題もある。
【０００５】
一方、液晶表示装置の液晶セル内には、ガラス基板の内面に、画素電極層、配向膜、液晶層、カラーフィルタ層等、多数の光学薄膜が積層されているので、セルギャップや液晶層の厚みムラに起因して、干渉ムラが生じることが知られている。これを解決する手段も提案されている（例えば、特許文献１及び２）。
【先行技術文献】
【特許文献】
【０００６】
【特許文献１】特開平４−１６６９１５号公報
【特許文献２】特開２０００−２３１１０９号公報
【発明の概要】
【発明が解決しようとする課題】
【０００７】
本発明者が実際に、複数の光学薄膜を有する光学フィルムを、表示パネルの外側であって、偏光膜のさらに外側に配置して観察したところ、従来知られていなかった、黒表示時に又は電源OFF時に、人間の眼で認識できる、細かいちらつきが発生することがわかった。このちらつきは、光学フィルムが有する複数の光学薄膜の界面で生じている数ｎｍ周期の干渉にムラがあることに起因するものであり、上記特許文献１及び２で解決している干渉ムラとは、異なるものである。
【０００８】
本発明は、上記諸問題に鑑みなされたものであって、複数の光学薄膜を有する光学フィルムの微細な干渉ムラを軽減することを課題とする。
特に本発明は、微細な干渉ムラの発生が軽減された、３Ｄ画像表示装置の視認側表面に配置される光学フィルム、並びにそれを有する偏光板、画像表示装置、及び３Ｄ画像表示システムを提供することを課題とする。
【課題を解決するための手段】
【０００９】
前記課題を解決するための手段は、以下の通りである。
＜１＞膜厚が１０μｍ〜１５０μｍの透明フィルム、該透明フィルムの一方の表面（第１の表面）上に、少なくとも第１の層を有する光学フィルムであって、
前記第１の層の面内平均屈折率が、前記透明フィルム及び該透明フィルムの第１の表面上に配置される層の中で最も大きく、かつ、前記第１の層の面内平均屈折率が、前記透明フィルム及び該透明フィルムの第１の表面上に配置される他の層の面内平均屈折率より０．０２以上大きく（但し、第１の表面上に前記第１の層のみが設けられている場合は、該第１の層の面内平均屈折率が、前記透明フィルムの面内平均屈折率より０．０２以上大きい）、
前記第１の層の光学膜厚Ｄが、
２６０×Ｎ−１９０−６５ｎｍ≦Ｄ≦２６０×Ｎ−１９０＋６５ｎｍ（６≦Ｎ≦１２を満たす自然数）
を満足する光学フィルム。
＜２＞前記透明フィルムの他方の表面（第２の表面）上に、少なくとも１層の機能層を有する＜１＞に記載の光学フィルム。
＜３＞前記機能層が前記透明フィルムより面内平均屈折率の高い高屈折率層である、＜２＞に記載の光学フィルム。
＜４＞前記機能層が前記透明フィルムより面内平均屈折率の低い低屈折率層である、＜２＞に記載の光学フィルム。
＜５＞前記機能層として前記透明フィルムより面内平均屈折率の高い高屈折率層および前記透明フィルムより面内平均屈折率の低い低屈折率層を含む、＜２＞に記載の光学フィルム。
＜６＞前記第１の層が、液晶組成物の配向を固定してなる位相差層である＜１＞〜＜５＞のいずれかに記載の光学フィルム
＜７＞前記第１の層と、前記透明フィルムとの間に第２の層を有し、面内平均屈折率の関係が、透明フィルム≦第２の層＜第１の層の関係を満足する＜１＞〜＜６＞のいずれかに記載の光学フィルム。
＜８＞前記第２の層が、配向膜又は貼合層である＜７＞に記載の光学フィルム。
＜９＞５５０ｎｍにおける面内レターデーションＲｅ（５５０）が８０〜２００ｎｍであり、波長５５０ｎｍにおける厚さ方向のレターデーションＲｔｈ（５５０）が−１００〜２００ｎｍである＜１＞〜＜８＞のいずれかに記載の光学フィルム。
＜１０＞前記第１の層が、面内遅相軸及び面内レターデーションの少なくとも一方が互いに異なる第１及び第２の位相差領域が配置されたパターン位相差層である＜１＞〜＜９＞のいずれかに記載の光学フィルム。
＜１１＞前記透明フィルムが、セルロースアシレートフィルム又は環状オレフィン系ポリマーフィルムである＜１＞〜＜１０＞のいずれかに記載の光学フィルム。
＜１２＞＜１＞〜＜１１＞のいずれかに記載の光学フィルムと、偏光膜とを少なくとも有する偏光板。
＜１３＞前記光学フィルムが有する第１の層が位相差層であり、該位相差層の面内遅相軸と、前記偏光膜の吸収軸とが４５°で交差する＜１２＞に記載の偏光板。
＜１４＞表示パネルと、その視認側表面に配置される＜１２＞又は＜１３＞に記載の偏光板とを有する画像表示装置。
＜１５＞＜１４＞に記載の画像表示装置と、該画像表示装置に表示される映像を透過して、３Ｄ画像として視認させるための偏光膜とを少なくとも有する３Ｄ画像表示システム。
【発明の効果】
【００１０】
本発明によれば、複数の光学薄膜を有する光学フィルムの微細な干渉ムラを軽減することができる。
特に本発明によれば、微細な干渉ムラの発生が軽減された、３Ｄ画像表示装置の視認側表面に配置される光学フィルム、並びにそれを有する偏光板、画像表示装置、及び３Ｄ画像表示システムを提供することができる。
【図面の簡単な説明】
【００１１】
【図１】本発明の光学フィルムの一例の断面模式図である。
【図２】本発明の画像表示装置の一例の断面模式図である。
【図３】本発明の光学フィルムの他の例の断面模式図である。
【図４】本発明の光学フィルムの他の例の断面模式図である。
【図５】本発明の光学フィルムの他の例の断面模式図である。
【図６】本発明の偏光板の例について、光学フィルム及び偏光膜の軸の関係を示す模式図である。
【図７】本発明の偏光板の他の例について、光学フィルム及び偏光膜の軸の関係を示す模式図である。
【図８】本発明の作用を説明するために用いた模式図である。
【発明を実施するための形態】
【００１２】
以下、本発明について詳細に説明する。なお、本明細書において「〜」を用いて表される数値範囲は、「〜」の前後に記載される数値を下限値および上限値として含む範囲を意味する。
【００１３】
Ｒｅ（λ）、Ｒｔｈ（λ）は、各々、波長λにおける面内のレターデーション、及び厚さ方向のレターデーションを表す。Ｒｅ（λ）はＫＯＢＲＡ  ２１ＡＤＨ、又はＷＲ（王子計測機器（株）製）において、波長λｎｍの光をフィルム法線方向に入射させて測定される。測定波長λｎｍの選択にあたっては、波長選択フィルターをマニュアルで交換するか、または測定値をプログラム等で変換して測定することができる。測定されるフィルムが、１軸又は２軸の屈折率楕円体で表されるものである場合には、以下の方法によりＲｔｈ（λ）が算出される。
Ｒｔｈ（λ）は、前記Ｒｅ（λ）を、面内の遅相軸（ＫＯＢＲＡ  ２１ＡＤＨ、又はＷＲにより判断される）を傾斜軸（回転軸）として（遅相軸がない場合には、フィルム面内の任意の方向を回転軸とする）のフィルム法線方向に対して法線方向から片側５０°まで１０度ステップで各々その傾斜した方向から波長λｎｍの光を入射させて全部で６点測定し、その測定されたレターデーション値と平均屈折率の仮定値及び入力された膜厚値を基にＫＯＢＲＡ  ２１ＡＤＨ又はＷＲが算出する。上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨ、又はＷＲが算出する。なお、遅相軸を傾斜軸（回転軸）として（遅相軸がない場合には、フィルム面内の任意の方向を回転軸とする）、任意の傾斜した２方向からレターデーション値を測定し、その値と平均屈折率の仮定値、及び入力された膜厚値を基に、以下の式（Ａ）、及び式（Ｂ）よりＲｔｈを算出することもできる。
【００１４】
【数１】
0005815492.tif 000002
なお、上記のＲｅ（θ）は法線方向から角度θ傾斜した方向におけるレターデーション値を表す。また、式（Ａ）におけるｎｘは、面内における遅相軸方向の屈折率を表し、ｎｙは、面内においてｎｘに直交する方向の屈折率を表し、ｎｚは、ｎｘ及びｎｙに直交する方向の屈折率を表す。
Ｒｔｈ＝（（ｎｘ＋ｎｙ）／２−ｎｚ）×ｄ・・・・・・・・・・・式（Ｂ）
【００１５】
測定されるフィルムが、１軸や２軸の屈折率楕円体で表現できないもの、いわゆる光学軸（ｏｐｔｉｃ  ａｘｉｓ）がないフィルムの場合には、以下の方法により、Ｒｔｈ（λ）は算出される。Ｒｔｈ（λ）は、前記Ｒｅ（λ）を、面内の遅相軸（ＫＯＢＲＡ  ２１ＡＤＨ、又はＷＲにより判断される）を傾斜軸（回転軸）として、フィルム法線方向に対して−５０°から＋５０°まで１０°ステップで各々その傾斜した方向から波長λｎｍの光を入射させて１１点測定し、その測定されたレターデーション値と平均屈折率の仮定値及び入力された膜厚値を基にＫＯＢＲＡ  ２１ＡＤＨ又はＷＲが算出する。また、上記の測定において、平均屈折率の仮定値は、ポリマーハンドブック（ＪＯＨＮ  ＷＩＬＥＹ＆ＳＯＮＳ，ＩＮＣ）、各種光学フィルムのカタログの値を使用することができる。平均屈折率の値が既知でないものについては、アッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ  ２１ＡＤＨ又はＷＲはｎｘ、ｎｙ、ｎｚを算出する。この算出されたｎｘ、ｎｙ、ｎｚよりＮｚ＝（ｎｘ−ｎｚ）／（ｎｘ−ｎｙ）が更に算出される。
【００１６】
なお、本明細書では、「可視光」とは、３８０ｎｍ〜７８０ｎｍのことをいう。また、本明細書では、測定波長について特に付記がない場合は、５５０ｎｍである。
また、本明細書において、角度（例えば「９０°」等の角度）、及びその関係（例えば「直交」、「平行」、及び「４５°で交差」等）については、本発明が属する技術分野において許容される誤差の範囲を含むものとする。例えば、厳密な角度±１０°未満の範囲内であることなどを意味し、厳密な角度との誤差は、５°以下であることが好ましく、３°以下であることがより好ましい。
【００１７】
本発明は、膜厚が１０μｍ〜１５０μｍの透明フィルム、該透明フィルムの一方の表面（第１の表面）上に、少なくとも第１の層を有する光学フィルムであって、
該第１の層の平均屈折率が、前記透明フィルム及び該透明フィルムの第１の表面上に配置される層の中で最も大きく、
該第１の層の平均屈折率が、前記透明フィルム及び該透明フィルムの第１の表面上に配置される他の層の平均屈折率より０．０２以上大きい光学フィルムに関する（但し、第１の表面上に前記第１の層のみが設けられている場合は、該第１の層の平均屈折率が、前記透明フィルムの平均屈折率より０．０２以上大きい。）。
ここで、平均屈折率とは、特に断りがない限り、面内の平均屈折率を表す。
屈折率が異なる層が積層された構成の光学フィルムでは、層界面に干渉が発生する。画像表示装置の視認側表面であって、偏光膜のさらに外側に配置すると、数ｎｍ周期の干渉ムラが、黒表示時又は電源OFF時に微細なちらつきとなって、観察者に認識される。本発明では、前記第１の層の光学膜厚Ｄを、２６０×Ｎ−１９０−６５  ｎｍ≦Ｄ≦２６０×Ｎ−１９０＋６５ｎｍ（６≦Ｎ≦１２を満たす自然数）の範囲内にすることで、数ｎｍ周期の干渉ムラを軽減している。
【００１８】
なお、従来、透明フィルム上に、配向膜及び液晶化合物を利用して形成された位相差層を有する光学補償フィルムが液晶表示装置に広く利用されているが、この構成の光学補償フィルムにおいても、配向膜と位相差層との界面において干渉が発生している。しかし、光学補償フィルムは、液晶セルと偏光膜との間に配置されるものであるので、上記干渉ムラに起因するちらつきは発生しない。上記構成の光学フィルムを偏光膜のさらに視認側外側に配置すると、微細なちらつきが発生すること、その原因が、光学フィルムが有する層界面における数ｎｍ周期の干渉ムラに起因することは、本発明者がはじめて見出したことである。
【００１９】
本発明者の種々の検討の結果、上記構成の光学フィルムであって、特に支持体として利用される透明フィルムの膜厚が１０μｍ〜１５０μｍであり、且つ該透明フィルムの一方の表面（第１の表面）上に配置される第１の層の平均屈折率が、透明フィルムよりも０．０２以上大きい場合に、数ｎｍ周期で反射率の強度が変化することがわかった。さらに検討した結果、この現象は、図８に模式的に示す通り、複数の干渉の重ねあわせによって生じる干渉のうねりに強弱があることによるものであり、このうねりの強弱が、画面上のちらつきとなって認識されていることがわかった。さらに検討した結果、これらのちらつきは、照明等として用いられている三波長光源等の複数の輝線を含む光源下で特に顕著になるとの知見を得、この知見に基づきさらに検討した結果、第１の層の光学膜厚Ｄを所定の範囲内にすることで、干渉のうねりの弱くなる位置を光源の輝線と一致させることができ、それにより、干渉うねりの強弱の程度を軽減できること、その結果、人間の眼が認識できるちらつきの発生を抑制できることを見出し、本発明を完成した。
【００２０】
具体的には、本発明では、第１の層の光学膜厚Ｄを、２６０×Ｎ−１９０±６５ｎｍ（６≦Ｎ≦１２を満たす自然数）の範囲内にする。第１の層の光学膜厚Ｄが２６０×Ｎ−１９０ｎｍであると、光源の輝線とほぼ一致し、±６５ｎｍの範囲内のズレであれば、人間の眼が認識できる程度のばらつきは発生しない。誤差はより少ないのが好ましく、±５０ｎｍの範囲内であるのが好ましく、±２５ｎｍの範囲内であるのがより好ましい。
【００２１】
第１の層の光学膜厚Ｄが、２６０×Ｎ−１９０±６５ｎｍ（６≦Ｎ≦１２を満たす自然数）の範囲内であるとは、
２６０×Ｎ−１９０−６５ｎｍ≦Ｄ≦２６０×Ｎ−１９０＋６５ｎｍ
を満足することを意味し、即ち、
２６０×Ｎ−２５５ｎｍ≦Ｄ≦２６０×Ｎ−１２５ｎｍ
を満足することを意味する。
上記関係式は、Ｎが６〜１２の自然数で満足されるので、即ち、第１の層の光学膜厚Ｄは、下記表に示す範囲内になる。誤差が±５０ｎｍ、及び±２５ｎｍである場合についても、合せて示す。なお、光学膜厚とは、膜厚と屈折率との積である。
【００２２】
【表１】
0005815492.tif 000003
【００２３】
中でも、製造の安定性やコストの観点から、Ｎが７〜１２であるのが好ましく、Ｎが８〜１２であるのがより好ましく、９〜１２であるのがさらに好ましい。
【００２４】
本発明の光学フィルムでは、第１の層の平均屈折率は、透明フィルム及び該透明フィルムの第１の表面上に配置されている層の中で最も大きく、且つ第１の層の平均屈折率は、透明フィルム及び該透明フィルムの第１の表面上に配置されている他の層の平均屈折率より０．０２以上大きい。これらの関係を満足する限り特に制限はない。第１の層と前記他の層の面内平均屈折率、及び第１の層と透明フィルムの面内平均屈折率差は、それぞれ０．０３以上であるのが好ましい。また透明フィルムと、前記第１の層との間に第２の層（例えば、配向膜や貼合層等の種々の機能層）を有する態様では、該第２の層の平均屈折率が、前記第１の層及び透明フィルムそれぞれの面内平均屈折率の中間値であってもよい。該第２の層の平均屈折率が、透明フィルムの平均屈折率と等しいもしくは透明フィルムの平均屈折率より大きいのが好ましい。例えば、０．０２以上大きくてもよく、また０．０３以上大きくてもよい。
なお屈折率は、アッベ屈折計で直接測定するか、分光反射スペクトルや分光エリプソメトリーを用いて測定することができる。
【００２５】
第１の層の面内の平均屈折率は、上記関係を満足する限り、特に制限はない。液晶化合物の種類にもよるが、一般的に、円盤状及び棒状液晶の配向を固定して形成される位相差層の面内平均屈折率は、１．５〜１．６５程度である。従って、第１の層が液晶組成物からなる位相差層の態様では、Ｎが６〜１２において、光学膜厚Ｄが上記範囲となるためには、第１の層の厚みは、０．５〜４μｍであるのが好ましく、０．９〜１．９μｍであるのがより好ましい。但し、この範囲に限定されるものではない。
【００２６】
また、透明フィルムに用いられるポリマーフィルム等の面内平均屈折率は、一般的には、１．４７〜１．６程度である。
また、上記した通り、前記透明フィルムの厚みは、１０〜１５０μｍであるのが好ましく、１０〜８５μｍであるのがより好ましい。厚みが上記範囲であると、本発明の効果がより顕著になる。
【００２７】
前記透明フィルムと前記第１の層との間に配置される第２の層が配向膜である態様では、主成分ポリマーの種類にもよるが、一般的には、面内の平均屈折率は、１．４８〜１．６程度である。また、第２の層が貼合層である態様では、含まれる粘着剤組成物又は接着剤組成物の種類にもよるが、一般的には面内の平均屈折率は１．４５〜１．５３である。また、第２の層の厚みについては特に制限はないが、配向膜の態様では、一般的には、３０〜１４００ｎｍ程度になり、貼合層の態様では、一般的には０．１〜５０μｍになる。但し、この範囲に限定されるものではない。
【００２８】
前記第１の層、及び所望により配置される前記第２の層は、透明フィルムの一方の表面（第１の表面）上に配置される層である。本発明の光学フィルムを、例えば表示パネルの視認側表面に配置する場合は、前記第１の層及び所望により配置される前記第２の層を、透明フィルムと表示パネルとの間にして配置するのが好ましい。透明フィルムの他方の表面（以下「第２の表面」という場合がある）上に配置される層については、平均屈折率等いずれの観点でも特に制限はない。光学フィルムの用途に応じて、種々の機能層を１以上配置することができる。
【００２９】
本発明の光学フィルムの一例の断面模式図を図１に示す。なお、各層の相対的関係については、実際の相対的関係が反映されているわけではない。他の図についても同様である。
図１に示す光学フィルム１は、透明フィルム１０の一方の面上に、配向膜１２及び配向状態に固定された液晶化合物を含有する位相差層１４を有する。図１に示す例では、位相差層１４が第１の層に、配向膜１２が第２の層にそれぞれ相当する。
【００３０】
光学フィルム１は、図２に示す様に、直線偏光膜１６とともに、表示パネル１８の視認側表面に配置される。偏光膜１６と貼合する際は、図２に示す様に、位相差層１４の表面を偏光膜１６の表面と貼合してもよい。また、表示パネル１８が液晶パネル等であって、その視認側表面に偏光膜を有する態様では、偏光膜１６はなくてもよい。また、表示パネル１８が液晶パネル等であって、その視認側表面に偏光膜を有する場合に、別途偏光膜１６を光学フィルムとともに配置する態様では、表示パネルが有する視認側表面の偏光膜の吸収軸と、別途配置する偏光膜１６の吸収軸とを互いに平行にして配置する。
【００３１】
光学フィルム１は、主には位相差層１４の光学特性、及び必要により透明フィルム１０の光学特性がさらに組み合わされて、λ／４板として機能する。光学フィルム１の面内遅相軸は、偏光膜１６の吸収軸と４５°で交差させて配置され、光学フィルム１は、偏光膜１６と組み合わせされることで、円偏光板として機能する。表示パネル１８は、後方に配置されている光源（図示しない）から入射する光の透過率を制御することで画像を表示し、当該画像は、その視認側表面に配置される偏光膜１６及び光学フィルム１によって、円偏光画像に変換される。円偏光画像を、アクティブ方式又はパッシブ方式の円偏光眼鏡を介して、観察者が観察し、３Ｄ画像として認識する。
【００３２】
光学フィルム１の構成部材である透明フィルム１０、配向膜１２及び位相差層１４の面内の平均屈折率は、
透明フィルム１０≦配向膜１２＜位相差層１４
の関係を満足しているので、位相差層１４と配向膜１２との界面で干渉が起こり、その干渉が複数組み合わされることで、数ｎｍの周期の干渉のうねりが生じる。これが、黒表示時又は電源Off時に微細なちらつきとなって観察者に認識される。光学フィルム１では、
位相差層１４の光学膜厚Ｄが、２６０×Ｎ−１９０±６５ｎｍ（６≦Ｎ≦１２を満たす自然数）の範囲内になっているので、干渉の強弱のうねりの弱くなる位置が、照明として用いられている三波長光源の輝線とほぼ一致している。それにより、干渉のうねりの強弱の程度が軽減され、微細なちらつきが生じるのを抑制することができる。
【００３３】
図３及び図４に、本発明の光学フィルムの他の例の断面模式図を示す。なお、図１中に示す部材と同一の部材については、同一の符号を付し、詳細な説明は省略する。
図３に示す光学フィルム１'は、透明フィルム１０の裏面（即ち、配向膜１２及び位相差層１４が配置されていない側の面）に、機能層として高屈折率層であるハードコート層２０を有する例である。図４に示す光学フィルム１"は、ハードコート層２０のさらに外側表面に、低屈折率層２２を有する例である。光学フィルム１'及び１"を偏光膜とともに表示パネルの視認側表面に配置する場合は、図２に示す通り、位相差層１４の表面を偏光膜の表面と貼合して積層する。
【００３４】
光学フィルム１'及び１"は、ハードコート層２０を有するので、外部からの物理的衝撃に対する耐性が改善されている。また、光学フィルム１"は、さらに低屈折率層２２を有しているので、外光の映り込みを軽減することができ、画像表示性能のさらなる改善に寄与する。反射防止性の表面フィルムを得るための光学設計から、光学フィルム１'及び１"において、ハードコート層２０と透明フィルム１０の面内の平均屈折率の関係は
ハードコート層２０＞透明フィルム１０
を満足するのが好ましく、また光学フィルム１"において、透明フィルム１０と低屈折率層２２の面内の平均屈折率の関係は
透明フィルム１０＞低屈折率層２２
を満足するのが好ましく、またハードコート層２０と低屈折率層２２の面内の平均屈折率の関係も、
ハードコート層２０＞低屈折率層２２
の関係を満足しているのが好ましい。
【００３５】
光学フィルム１'及び１"の好ましい例は、透明フィルム１０の膜厚が１０μｍ〜１５０μｍであり、位相差層１４の膜厚が０．５μｍ〜４μｍであり、ハードコート層及び低屈折率層の膜厚が０．４〜３５μｍであり、面内の平均屈折率の関係が、
透明フィルム１０≦配向膜１２＜位相差層１４
を満足し、且つ位相差層１４と配向膜１２の面内平均屈折率差、及び位相差層１４と透明フィルム１０の面内平均屈折率差が、それぞれ０．０２以上の関係を満足し、及び
位相差層１４の光学膜厚Ｄが、２６０×Ｎ−１９０±６５ｎｍ（６≦Ｎ≦１２を満たす自然数）の範囲内（より好ましくは、２６０×Ｎ−１９０±５０ｎｍ、さらに好ましくは２６０×Ｎ−１９０±２５ｎｍ）である例である。この例では、
ハードコード層２０＞透明フィルム１０
の関係を満足するのが好ましく、光学フィルム１"では、さらに
透明フィルム１０＞低屈折率層２２
を満足するのが好ましい。
【００３６】
また、図３及び図４に示す様に、透明フィルムの他方の表面（第２の表面）に、ハードコート層等の機能層を有する態様は、透明フィルムの表面上に、所望により配向膜、及び位相差層を形成した積層体、及び他の透明フィルムの表面上に、ハードコート層等の機能層を形成した積層体をそれぞれ作製し、これらを貼合して、製造することができる。この方法により製造される光学フィルムの一例の断面模式図を、図５に示す。図５に示す光学フィルムは、透明フィルム１０'の表面上に、配向膜１２、及び位相差層１４を形成した積層体１と、他の透明フィルム１０の表面上に、ハードコート層２０、及び低屈折率層２２を形成した積層体２とをそれぞれ準備し、積層体１の位相差層１４の表面と、積層体２の透明フィルム１０の裏面とを、粘着剤又は接着剤等からなる貼合層２４を介して、貼合して製造された光学フィルムである。図５に示す態様では、積層体２において、ハードコート層２０等の支持体として利用される透明フィルム１０が、本発明に係わる透明フィルムに相当し、積層体１の位相差層１４が第１の層に相当し、貼合層２４が、透明フィルムと第１の層との間に配置される第２の層に相当する。
【００３７】
より具体的には、位相差層１４の平均屈折率が、透明フィルム１０及び透明フィルム１０の一方の表面（第１の表面）に配置された層の中で最も大きく、且つ透明フィルム１０の平均屈折率、及び透明フィルム１０の第１の表面上に配置された他の層、即ち、貼合層２４、配向膜１２及び透明フィルム１０'、のいずれの平均屈折率よりも０．０２以上大きい。位相差層１４の光学膜厚Ｄは、２６０×Ｎ−１９０±６５ｎｍ（６≦Ｎ≦１２を満たす自然数）の範囲内（より好ましくは、２６０×Ｎ−１９０±５０ｎｍ、さらに好ましくは２６０×Ｎ−１９０±２５ｎｍ）にあり、表示パネルの視認側に配置しても、干渉のうねりの強弱の程度が軽減され、微細なちらつきが生じるのを抑制することができる。
【００３８】
図５に示す態様の光学フィルムの好ましい例は、透明フィルム１０の膜厚が１０μｍ〜１５０μｍであり、位相差層１４の膜厚が０．５μｍ〜４μｍであり、ハードコート層及び低屈折率層の膜厚が０．４〜３５μｍであり、面内の平均屈折率の関係が、
透明フィルム１０≦配向膜１２及び調合層２４＜位相差層１４
を満足し、且つ位相差層１４と貼合層２４の面内平均屈折率差、位相差層と配向膜１２の面内屈折率差、及び位相差層１４と透明フィルム１０の面内平均屈折率差が、それぞれ０．０２以上の関係を満足し、及び
位相差層１４の光学膜厚Ｄが、２６０×Ｎ−１９０±６５ｎｍ（６≦Ｎ≦１２を満たす自然数）の範囲内（より好ましくは、２６０×Ｎ−１９０±５０ｎｍ、さらに好ましくは２６０×Ｎ−１９０±２５ｎｍ）である例である。この例では、
ハードコード層２０＞透明フィルム１０
の関係を満足し、且つ
透明フィルム１０＞低屈折率層２２
を満足するのが好ましい。
【００３９】
図１〜図５中、位相差層１４は、単独で又は透明フィルム１０等とともに、λ／４層としての光学特性を示すのが好ましい。アクティブ円偏光眼鏡方式に利用される態様では、位相差層１４は、一様な位相差層であり、図６（ａ）及び（ｂ）に示す通り、その面内遅相軸ａを、偏光膜１６の吸収軸ｐと直交にして配置する。図６の左右方向を表示面左右方向とした場合に、図６（ａ）に示す様に、位相差層１４の面内遅相軸ａが画面４５°（又は１３５°）の方向であって、偏光膜１６の吸収軸ｐを画面左右方向又は上下方向にしてもよいし、また、図６（ｂ）に示す様に、位相差層１４の面内遅相軸ａが画面左右方向（又は上下方向）であって、偏光膜１６の吸収軸ｐを画面４５°方向又は１３５°方向にしてもよい。
【００４０】
また、パッシブ円偏光眼鏡方式に利用される態様では、位相差層１４は、パターンλ／４層であるのが好ましい。一例は、図７（ａ）及び（ｂ）に示す様に、互いに面内遅相軸が直交し、且つ面内レターデーションがλ／４である第１及び第２の位相差領域１４ａ及び１４ｂのストライプ状のパターンが、交互に配置されたパターンλ／４層である。各位相差領域１４ａ及び１４ｂのそれぞれの面内遅相軸ａ及びｂの方向は、図７（ａ）に示す様に、表示面左右方向に対して±４５°の方向であっても、図７（ｂ）に示す様に、表示面左右方向に対して、それぞれ０°及び９０°の方向であってもよい。アクティブ円偏光眼鏡方式と同様、図７（ａ）及び（ｂ）に例示する様に、偏光膜１６とは、その面内遅相軸ａ及びｂを、偏光膜１６の吸収軸ｐと直交にして配置する。
【００４１】
本発明は、本発明の光学フィルムと偏光膜とを有する偏光板にも関する。図２に示す様に、該偏光板は、表示パネルの視認側表面に、偏光膜を表示パネル側にして配置される。当該偏光板は、円偏光板、楕円偏光板、及び直線偏光板のいずれであってもよい。３Ｄ画像表示装置に利用する態様では、円偏光板が好ましく、本発明の光学フィルムはλ／４板であるのが好ましい。
【００４２】
本発明は、本発明の光学フィルムと、表示パネルとを少なくとも有する画像表示装置にも関する。本発明の光学フィルムが位相差板である態様では、図２に示す様に、直線偏光膜とともに、表示パネルの視認側表面に配置され、表示パネルが表示する画像を、円偏光又は楕円偏光画像に変換する。観察者は、これらの円偏光又は楕円偏光画像を、アクティブ方式の偏光眼鏡（例えば円偏光眼鏡）等の偏光板を介して観察し、立体画像として認識する。又は、本発明の光学フィルムが、パターン位相差板である態様では、図２に示す様に、直線偏光膜とともに、表示パネルの視認側表面に配置され、表示パネルが表示する画像を、右眼用及び左眼用の互いに逆向きの円偏光又は楕円偏光画像に変換する。観察者は、これらの円偏光又は楕円偏光画像を、パッシブ方式の偏光眼鏡（例えば円偏光眼鏡）等の偏光板を介して観察し、立体画像として認識する。
【００４３】
本発明では、表示パネルについてはなんら制限はない。例えば、液晶層を含む液晶パネルであっても、有機ＥＬ層を含む有機ＥＬ表示パネルであっても、プラズマディスプレイパネルであってもよい。いずれの態様についても、種々の可能な構成を採用することができる。また、液晶パネル等は、視認側表面に画像表示のための偏光膜を有するので、本発明の光学フィルムを単独で、液晶パネルの視認側表面に配置されている偏光膜の表面に積層してもよい。
【００４４】
表示パネルの一例は、透過モードの液晶パネルであり、一対の偏光膜とその間に液晶セルとを有する。偏光膜のそれぞれと液晶セルとの間には、通常、視野角補償のための位相差フィルムが配置される。液晶セルの構成については特に制限はなく、一般的な構成の液晶セルを採用することができる。液晶セルは、例えば、対向配置された一対の基板と、該一対の基板間に挟持された液晶層とを含み、必要に応じて、カラーフィルタ層などを含んでいてもよい。液晶セルの駆動モードについても特に制限はなく、ツイステットネマチック（ＴＮ）、スーパーツイステットネマチック（ＳＴＮ）、バーティカルアライメント（ＶＡ）、インプレインスイッチング（ＩＰＳ）、オプティカリーコンペンセイテットベンドセル（ＯＣＢ）等の種々のモードを利用することができる。
【００４５】
本発明は、本発明の立体画像表示装置と、該立体用画像表示装置の視認側に配置される偏光板とを少なくとも備え、該偏光板を通じて立体画像を視認させる立体画像表示システムにも関する。立体用画像表示装置の視認側外側に配置される前記偏光板の一例は、観察者が装着する偏光眼鏡である。観察者は、立体画象表示装置が表示する右眼用及び左眼用の偏光画像を円偏光又は直線偏光眼鏡を介して観察し、立体画像として認識する。偏光眼鏡はアクティブ方式であってもパッシブ方式であってもよい。
【００４６】
以下、本発明の光学フィルムの作製に用いられる種々の部材等について詳細に説明する。
本発明の光学フィルムは、透明フィルムの一方の面上に、少なくとも第１の層を有し、該第１の層の平均屈折率が、前記透明フィルム及び該透明フィルムの第１の表面上に配置される層の中で最も大きく、且つ該第１の層の平均屈折率が、前記透明フィルム及び該透明フィルムの第１の表面上に配置される他の層の平均屈折率より０．０２以上大きいことを特徴とする。透明フィルムと第１の層との間に第２の層を有していてもよく、この態様では、平均屈折率は、以下の関係
透明フィルム≦第２の層＜第１の層
を満足するのが好ましい。本態様では、一般的には第１の層の膜厚が０．５〜４μｍ程度、並びに第２の層が配向膜の態様では第２の層の膜厚が０．０５〜１．４μｍ、及び第２の層が貼合層の態様では第２の層の膜厚が０．１〜５０μｍ程度である。前記範囲の厚みの層は、有機材料の塗布により安定的に形成できるので、第１及び第２の層は、塗布により形成された有機材料を含む層であるのが好ましい。なお、第１の表面上に第１の層のみが設けられている場合は、該第１の層の平均屈折率が、透明フィルムの平均屈折率より０．０２以上大きい。
【００４７】
本発明の光学フィルムの一態様は、透明フィルムの一方の面上に、第１の層として、配向状態に固定された液晶化合物を含有する位相差層、及び透明フィルムと第１の層との間に、第２の層として、配向膜又は調合層を有する態様である。この態様の光学フィルムは、位相差層の光学特性、又は位相差層と透明フィルム等の他の部材の光学特性の組み合わせに基づく光学特性を示す。用途に応じて、好ましい光学特性は異なるが、表示パネルの視認側表面に偏光膜とともに配置されて、円偏光板又は楕円偏光板として機能するためには、Ｒｅ（５５０）は８０〜２００ｎｍであり、且つＲｔｈ（５５０）は−１００〜２００ｎｍであるのが好ましい。特に円偏光板として機能するためには、本発明の光学フィルムはλ／４板であるのが好ましく、当該態様では、Ｒｅ（５５０）は１１５〜１６０ｎｍ、且つＲｔｈ（５５０）は−５０〜１００ｎｍであるのが好ましい。
【００４８】
＜透明フィルム＞
本発明の光学フィルムが有する、透明フィルムの厚みが、１０〜１５０μｍであると、本発明の効果が特に顕著になるので好ましい。より好ましくは、１０〜８５μｍである。透明フィルムの光学特性については特に制限はない。用途に応じて、種々の光学特性のフィルムを用いることができる。低レターデーションのポリマーフィルムを用いてもよく、具体的には、Ｒｅの絶対値が５０ｎｍ以下のフィルムを用いてもよい。勿論、透明フィルムとして、位相差フィルムを用いてもよい。
【００４９】
本発明に使用可能な透明フィルムを形成する材料としては、例えば、ポリカーボネート系ポリマー、ポリエチレンテレフタレートやポリエチレンナフタレート等のポリエステル系ポリマー、ポリメチルメタクリレート等のアクリル系ポリマー、ポリスチレンやアクリロニトリル・スチレン共重合体（ＡＳ樹脂）等のスチレン系ポリマーなどがあげられる。また、ポリエチレン、ポリプロピレン等のポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、塩化ビニリデン系ポリマー、ビニルアルコール系ポリマー、ビニルブチラール系ポリマー、アリレート系ポリマー、ポリオキシメチレン系ポリマー、エポキシ系ポリマー、又は前記ポリマーを混合したポリマーも例としてあげられる。また本発明の高分子フィルムは、アクリル系、ウレタン系、アクリルウレタン系、エポキシ系、シリコーン系等の紫外線硬化型、熱硬化型の樹脂の硬化層として形成することもできる。
【００５０】
また、前記フィルムの材料としては、熱可塑性ノルボルネン系樹脂を好ましく用いることが出来る。熱可塑性ノルボルネン系樹脂としては、日本ゼオン（株）製のゼオネックス、ゼオノア、ＪＳＲ（株）製のアートン等があげられる。
【００５１】
また、前記フィルムの材料としては、従来偏光板の透明保護フィルムとして用いられてきた、トリアセチルセルロースに代表される、セルロース系ポリマー（以下、セルロースアシレートという）を好ましく用いることが出来る。
【００５２】
前記透明フィルムの製法については特に制限はなく、溶液製膜法であっても溶融製膜法であってもよい。また、レターデーションの調整のために延伸処理が施された延伸フィルムを用いてもよい。
【００５３】
上記例示されたポリマーフィルムの面内の平均屈折率は、一般的には１．４７〜１．６程度である。
【００５４】
＜第１の層＞
本発明の光学フィルムの一態様は、第１の層として、液晶化合物を含有する位相差層を有する。液晶化合物は配向状態に固定されているのが好ましい。一例は、重合性液晶化合物を含有する重合性組成物の配向を、重合反応により硬化させて形成される位相差層である。当該位相差層は、液晶化合物の配向に由来する位相差を示す。
【００５５】
使用する液晶化合物については特に制限はない。液晶化合物は、その分子の形状に応じて、棒状液晶化合物及び円盤状液晶化合物に分類される。本発明では、いずれを用いてもよい。例えば、棒状液晶化合物については、その長軸を層面に対して水平にして配向させ、その状態に固定することで、及び円盤状液晶化合物については、その円盤面を層面に対して垂直にして配向させ、その状態に固定することで、λ／４層等、Ｒｅが任意の範囲の位相差層を形成することができる。
【００５６】
液晶化合物を利用して形成される位相差層の面内遅相軸は、第１の層として形成される配向膜に対して施された配向処理の方向によって制御することができる。一例は、配向膜の表面に施されるラビング処理であり、一般的には、液晶化合物の分子は、その長軸を、当該ラビング処理の方向に水平に又は直交にして配向する。また、他の例は、光配向膜に対する光照射処理である。照射される光の偏光方向に応じて、又は光照射の方向に応じて、配向能が発現された光配向膜を利用して、液晶化合物の配向を制御し、遅相軸を所望の方向に制御してもよい。また、液晶化合物とともに添加剤として配向制御剤を使用して、配向制御剤によって、液晶化合物の配向を制御してもよい。これらについては、従来、光学補償フィルムの作製や、液晶セルの液晶層の作製に利用されている技術を、種々利用することができる。
【００５７】
第１の層は、パターン位相差層であってもよく、その態様では、例えば第２の層として配置される配向膜についても、マスクラビングや、マスク露光処理された、パターン配向膜を利用するのが好ましい。また、パターン印刷等の技術を利用して、パターン位相差層を形成してもよい。
【００５８】
液晶化合物の配向を固定してなる層は、面内の平均屈折率が１．５〜１．６５程度であり、透明フィルム及び第２の層として形成される配向膜との関係で、面内の平均屈折率が上記関係を満足するものは種々存在する。
【００５９】
第１の層の厚みが、０．５〜４μｍであると、本発明の効果が顕著になるので好ましく、０．９〜１．８μｍであるのがより好ましい。この範囲の膜厚の層は、液晶組成物を塗布することにより安定的に形成することができる。
【００６０】
＜第２の層＞
本発明の光学フィルムの一態様は、透明フィルムと第１の層との間に配置される第２の層として、配向膜を有する。配向膜の材料については特に制限はないが、ポリマー等の有機材料を主成分として含む配向膜が好ましい。配向膜の材料の例には、変性又は未変性のポリビニルアルコール、アクリル酸コポリマー、メタクリル酸コポリマーが含まれる。これらの材料を主成分として含む層は、面内の平均屈折率が１．４８〜１．６２程度であり、膜厚を０.０５μｍ〜１.４μｍ程度で形成するのが好ましい。上記範囲の膜厚の層は、塗布により安定的に形成することができる。
【００６１】
＜機能層＞
本発明の光学フィルムは、透明フィルムの他方の面（第２の表面、即ち、第１の層及び第２の層が配置されていない側の面）上に、１以上の機能層を有していてもよい。機能層の一例は、高屈折率層、中屈折率層、および低屈折率層である。但し、透明フィルムの他方の面上に配置される層の面内屈折率は、反射防止性の光学設計から、機能層＞透明フィルムの関係を満足する高屈折率層が少なくとも１層設けられていることが好ましい。
中でも、機能層は、高屈折率層であるハードコート層（ハードコート層の面内の平均屈折率は、一般的には、１．４８〜２程度である。）が好ましく、透明フィルムの他方の面上に配置される層の面内屈折率は、反射防止性の光学設計から
ハードコート層＞透明フィルム
の関係を満足するのが好ましい。
具体的には、本発明の光学フィルムは、図３〜図５に一例を示すように透明フィルムの他方の面の表面上にハードコート層を配置させることが好ましい。ハードコート層としては、高屈折率層で、ハードコート性を有する層が好ましい。ハードコート層を形成する材料としては、例えば、（メタ）アクリル酸ポリマー、ウレタンポリマー、および（メタ）アクリル酸モノマーとウレタンモノマーとを共重合させたものや、特開２０００−９９０８号公報、国際公開第００／４６６１７号パンフレット等に記載のものを好ましく使用することができる。
【００６２】
また、機能層の厚み（特に、ハードコート層）は、充分な耐久性、耐衝撃性を付与する観点から、機能層の厚みは、０．４〜３５μｍであるのが好ましく、５〜２０μｍであるのがより好ましい。
【００６３】
本発明の光学フィルムは、前記ハードコート層などの高屈折率層のさらに外側表面上に、ハードコート層などの高屈折率層と比較して、面内の平均屈折率が小さい、低屈折率層を有していてもよい。低屈折率層を積層することで、外光の映り込みを軽減でき、表示性能をより改善できるので好ましい。低屈折率層の面内の平均屈折率が、１．３〜１．４７程度であると、この効果を得ることができる。但し、この範囲に限定されるものではない。なお、低屈折率層の平均屈折率は、反射防止の光学設計の観点から、透明フィルムの平均屈折率よりも小さいことが好ましい。
【００６４】
低屈折率層のみを塗設した構成であっても反射率を低下させることができるが、さらに、屈折率の高い高屈折率層と、屈折率の低い低屈折率層を組み合わせて反射防止性を高めてもよい。構成例としては、透明フィルム側から順に、高屈折率層／低屈折率層の２層のものや、屈折率の異なる３層を、ハードコート層、高屈折率層／低屈折率層の順に積層されているもの、および中屈折率層（低屈折率層よりも屈折率が高く、高屈折率層よりも屈折率の低い層）／高屈折率層／低屈折率層の順に積層されているもの、屈折率の異なる４層を、ハードコート層／中屈折率層／高屈折率層／低屈折率層の順に積層されているもの等があり、更に多くの反射防止層を積層するものも提案されている。中でも、耐久性、光学特性、コストや生産性等から、ハードコート層上に、中屈折率層／高屈折率層／低屈折率層の順に有することが好ましく、例えば、特開平８−１２２５０４号公報、特開平８−１１０４０１号公報、特開平１０−３００９０２号公報、特開２００２−２４３９０６号公報、特開２０００−１１１７０６号公報等に記載の構成が挙げられる。また、膜厚変動に対するロバスト性に優れる３層構成の反射防止フィルムは特開２００８−２６２１８７号公報に記載されている。上記３層構成の反射防止フィルムは、画像表示装置の表面に設置した場合、反射率の平均値を０．５％以下とすることができ、映り込みを著しく低減することができ、立体感に優れる画像を得ることができる。また、各層に他の機能を付与させてもよく、例えば、防汚性の低屈折率層、帯電防止性の高屈折率層、帯電防止性のハードコート層としたもの（例、特開平１０−２０６６０３号公報、特開２００２−２４３９０６号公報、特開２００７−２６４１１３号公報等）等が挙げられる。
【００６５】
高屈折率層や低屈折率層を有する場合の具体的な層構成の例を以下に示す。ただし、高屈折率層（１）と高屈折率層（２）とは屈折率が互いに異なる高屈折率層である。
・高屈折率層（好ましくは、ハードコート層）
・低屈折率層
・高屈折率層／低屈折率層
・高屈折率層（１）／高屈折率層（２）／低屈折率層
・高屈折率層（１）／中屈折率層／高屈折率層（２）／低屈折率層
・高屈折率層（好ましくは、ハードコート層）／低屈折率層
・高屈折率層（１）（好ましくは、ハードコート層）／高屈折率層（２）／低屈折率層
・高屈折率層（１）（好ましくは、ハードコート層）／中屈折率層／高屈折率層（２）／低屈折率層
【００６６】
＜偏光膜＞
本発明では、偏光膜として、一般的な直線偏光膜を用いることができる。偏光膜は延伸フィルムからなっていても、塗布により形成される層であってもよい。前者の例には、ポリビニルアルコールの延伸フィルムをヨウ素又は二色性染料等で染色したフィルムが挙げられる。後者の例には、二色性液晶性色素を含む組成物を塗布して、所定の配向状態に固定した層が挙げられる。
なお、本明細書では、「偏光膜」という場合は、直線偏光膜を意味するものとする。
【００６７】
なお、本発明の光学フィルムと直線偏光膜とを貼合する際は、本発明の光学フィルムに含まれる透明フィルムの第１の表面側、即ち第１の層を有する側の表面と、直線偏光膜の表面とを貼合するのが好ましい。
【００６８】
＜液晶セル＞
本発明の画像表示装置に利用される液晶セルは、ＶＡモード、ＯＣＢモード、ＩＰＳモード、又はＴＮモードであることが好ましいが、これらに限定されるものではない。
ＴＮモードの液晶セルでは、電圧無印加時に棒状液晶性分子が実質的に水平配向し、更に６０〜１２０゜にねじれ配向している。ＴＮモードの液晶セルは、カラーＴＦＴ液晶表示装置として最も多く利用されており、多数の文献に記載がある。
ＶＡモードの液晶セルでは、電圧無印加時に棒状液晶性分子が実質的に垂直に配向している。ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Ｄｉｇｅｓｔ  ｏｆ  ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）及び（４）ＳＵＲＶＩＶＡＬモードの液晶セル（ＬＣＤインターナショナル９８で発表）が含まれる。また、ＰＶＡ（Patterned Vertical Alignment）型、光配向型（Optical Alignment）、及びＰＳＡ（Polymer-Sustained Alignment）のいずれであってもよい。これらのモードの詳細については、特開２００６−２１５３２６号公報、及び特表２００８−５３８８１９号公報に詳細な記載がある。
ＩＰＳモードの液晶セルは、棒状液晶分子が基板に対して実質的に平行に配向しており、基板面に平行な電界が印加することで液晶分子が平面的に応答する。ＩＰＳモードは電界無印加状態で黒表示となり、上下一対の偏光板の透過軸は直交している。光学補償シートを用いて、斜め方向での黒表示時の漏れ光を低減させ、視野角を改良する方法が、特開平１０−５４９８２号公報、特開平１１−２０２３２３号公報、特開平９−２９２５２２号公報、特開平１１−１３３４０８号公報、特開平１１−３０５２１７号公報、特開平１０−３０７２９１号公報などに開示されている。
【００６９】
＜立体画像表示システム用偏光板＞
本発明の立体画像表示システムでは、特に３Ｄ映像とよばれる立体画像を視認者に認識させるため、偏光板を通して画像を認識する。偏光板の一態様は、偏光眼鏡である。本発明の光学フィルムが、λ／４板であって、偏光膜とともに円偏光画像を形成する態様では、円偏光眼鏡を用いる。円偏光眼鏡はアクティブ方式のシャッター眼鏡であっても、パッシブ方式の眼鏡であってもよい。
【実施例】
【００７０】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【００７１】
実施例及び比較例において、Ｒｅ（５５０）、及びＲｔｈ（５５０）は、特に断りがない限り、自動複屈折計ＫＯＢＲＡ−２１ＡＤＨ（王子計測器（株）製）を用いて波長５５０ｎｍにおいて測定した値である。各層の屈折率及び膜厚の測定は、反射分光膜厚計"ＦＥ−３０００"（大塚電子（株）製）を用いて測定した。屈折率は、波長５５０ｎｍにおける値を採用した。光学膜厚は、膜厚と屈折率の積である。
【００７２】
（比較例１の光学フィルムの作製）
＜透明フィルムの作製＞
＜＜アルカリ鹸化処理＞＞
セルロースアセテートフィルム「ＴＤ８０ＵＬ」（富士フイルム社製）を、温度６０℃の誘電式加熱ロールを通過させ、フィルム表面温度を４０℃に昇温した後に、フィルムのバンド面に下記に示す組成のアルカリ溶液を、バーコーターを用いて塗布量１４ｍＬ／ｍ2で塗布し、１１０℃に加熱した。
（株）ノリタケカンパニーリミテド製のスチーム式遠赤外ヒーターの下に、１０秒間搬送した。続いて、同じくバーコーターを用いて、純水を３ｍＬ／ｍ2塗布した。次いで、ファウンテンコーターによる水洗とエアナイフによる水切りを３回繰り返した後に、７０℃の乾燥ゾーンに１０秒間搬送して乾燥し、アルカリ鹸化処理したセルロースアセテートフィルム１を作製した。このセルロースアセテートフィルム１の平均屈折率は、１．４８μｍであり、厚みは８０μｍであった。
【００７３】
＜アルカリ溶液組成＞
────────────────────────────────────
アルカリ溶液組成（質量部）
────────────────────────────────────
水酸化カリウム                                          ４．７質量部
水                                                    １５．８質量部
イソプロパノール                                      ６３．７質量部
界面活性剤
ＳＦ−１：Ｃ14Ｈ29Ｏ（ＣＨ2ＣＨ2Ｏ）20Ｈ                  １．０質量部
プロピレングリコール                                  １４．８質量部
────────────────────────────────────
【００７４】
＜配向膜（第２の層）の形成＞
上記のように鹸化処理した長尺状のセルロースアセテートフィルムに、下記の組成の配向膜塗布液を＃１４のワイヤーバーで連続的に塗布した。６０℃の温風で６０秒、更に１００℃の温風で１２０秒乾燥し、下記表に記載の厚さの配向膜を形成した。配向膜の平均屈折率は１．５３であり、厚みは７００ｎｍであった。
【００７５】
────────────────────────────────────
配向膜塗布液の組成
――――――――――――――――――――――――――――――――――――
下記の変性ポリビニルアルコール                                １０質量部
水                                                          ３７１質量部
メタノール                                                  １１９質量部
グルタルアルデヒド                                          ０．５質量部
光重合開始剤（イルガキュア２９５９、チバ・ジャパン製）      ０．３質量部
――――――――――――――――――――――――――――――――――――
【００７６】
【化１】
0005815492.tif 000004
【００７７】
＜ディスコティック液晶性化合物を含む光学異方性層（第１の層）の形成＞
上記作製した配向膜に連続的にラビング処理を施した。このとき、長尺状のフィルムの長手方向と搬送方向は平行であり、フィルム長手方向に対して、ラビングローラーの回転軸は時計回りに４５°の方向とした。
【００７８】
下記の組成のディスコティック液晶化合物を含む塗布液Ａを上記作製した配向膜上にワイヤーバーで連続的に塗布した。フィルムの搬送速度（Ｖ）は３６ｍ／ｍｉｎとした。塗布液の溶媒の乾燥及びディスコティック液晶化合物の配向熟成のために、１２０℃の温風で９０秒間加熱した。続いて、８０℃にてＵＶ照射を行い、液晶化合物の配向を固定化し厚さ１．６μｍの光学異方性層を形成した。光学異方性層の平均屈折率は１．６であった。
【００７９】
────────────────────────────────────
光学異方性層塗布液（Ａ）の組成
―――――――――――――――――――――――――――――――――───
下記のディスコティック液晶化合物                            ９１質量部
アクリレートモノマー  ＊１                                    ５質量部
光重合開始剤（イルガキュアー９０７、チバガイギー社製）        ３質量部
増感剤（カヤキュアーＤＥＴＸ、日本化薬（株）製）              １質量部
下記のピリジニウム塩                                      ０．５質量部
下記のフッ素系ポリマー（ＦＰ１）                          ０．２質量部
下記のフッ素系ポリマー（ＦＰ３）                          ０．１質量部
メチルエチルケトン                                        １８９質量部
―――――――――――――――――――――――――――――――――───
＊１：アクリレートモノマーは、エチレンオキサイド変性トリメチロールプロパントリアクリレート（Ｖ＃３６０、大阪有機化学（株）製）を使用した。
【００８０】
【化２】
0005815492.tif 000005
【００８１】
作製した光学フィルムは、５５０ｎｍにおけるＲｅ（５５０）が１２５ｎｍ、Ｒｔｈ（５５０）が−３ｎｍであった。遅相軸の方向はラビングローラーの回転軸と直交していた。すなわち、支持体であるセルロースアセテートフィルム１の長手方向に対して、遅相軸は反時計回りに４５°の方向であった。ディスコティック液晶性分子の円盤面のフィルム面に対する平均傾斜角は９０°であり、ディスコティック液晶の分子が、その円盤面をフィルム面に対して垂直に配向していることを確認した。
【００８２】
＜ハードコート層及び低屈折率層の形成＞
下記組成物をミキシングタンクに投入し、攪拌して、孔径０．４μｍのポリプロピレン製フィルターで濾過してハードコート層用塗布液（固形分濃度５８質量％）を調製した。
溶剤  酢酸メチル                                  ３６．２質量部
溶剤  メチルエチルケトン                          ３６．２質量部
（ａ）モノマー：ＰＥＴＡ                          ７７．０質量部
（ｂ）モノマー：ウレタンモノマー                  ２０．０質量部
光重合開始剤（イルガキュア１８４、チバ・スペシャルティ・ケミカルズ（株）製）
３．０質量部
レベリング剤（ＳＰ−１３）                        ０．０２質量部
それぞれ使用した化合物を以下に示す。
【００８３】
【化３】
0005815492.tif 000006
【００８４】
【化４】
0005815492.tif 000007
【００８５】
【化５】
0005815492.tif 000008
【００８６】
（低屈折率層用塗布液の調製）
各成分を下記の割合で混合し、ＭＥＫ／ＭＭＰＧ−ＡＣの８５／１５混合物（質量比）に溶解して固形分５質量％の低屈折率層塗布液を調製した。
低屈折率層塗布液の組成
下記のパーフルオロオレフィン共重合体                  １５質量部
ＤＰＨＡ                                                ７質量部
ディフェンサＭＣＦ−３２３                              ５質量部
下記の含フッ素重合性化合物                            ２０質量部
中空シリカ粒子固形分として                            ５０質量部
イルガキュア１２７                                      ３質量部
使用した化合物を以下に示す。
【００８７】
【化６】
0005815492.tif 000009
【００８８】
ＤＰＨＡ：ジペンタエリスリトールペンタアクリレートとジペンタエリスリトールヘキサアクリレートの混合物、日本化薬（株）製
ディフェンサＭＣＦ−３２３：フッ素系界面活性剤、大日本インキ化学工業（株）製
イルガキュア１２７：光重合開始剤、チバ・ジャパン（株）製
中空シリカ：中空シリカ粒子分散液（平均粒子サイズ４５ｎｍ、屈折率１．２５、表面をアクリロイル基を有するシランカップリング剤で表面処理、ＭＥＫ分散液濃度２０％）
ＭＥＫ：メチルエチルケトン
ＭＭＰＧ−Ａｃ：プロピレングリコールモノメチルエーテルアセテート
【００８９】
上記セルロースアセテートフィルム１の裏面（即ち光学異方性層及び配向膜が形成されていない側の表面）に、前記ハードコート層用塗布液を、ダイコーターを用いて塗布した（固形分塗布量：１２ｇ／ｍ2）。１００℃で６０秒乾燥した後、酸素濃度が０．１体積％の雰囲気になるように窒素パージしながら１６０Ｗ／ｃｍの空冷メタルハライドランプ（アイグラフィックス（株）製）を用いて、照度４００ｍＷ／ｃｍ2、照射量１５０ｍＪ／ｃｍ2の紫外線を照射して塗布層を硬化させ、ハードコート層を形成した。このハードコート層の表面に、上記低屈折率層用塗布液を塗布し、乾燥及び硬化させて、低屈折率層を形成した。乾燥条件は７０℃、６０秒とし、紫外線硬化条件は酸素濃度が０．１体積％以下の雰囲気になるように窒素パージしながら２４０Ｗ／ｃｍの空冷メタルハライドランプ（アイグラフィックス（株）製）を用いて、照度６００ｍＷ／ｃｍ2、照射量３００ｍＪ／ｃｍ2の照射量とした。
低屈折率層の屈折率は１．３４、膜厚は９５ｎｍであった。
なお、使用したセルロールアシレートフィルム１の４０℃９０％ＲＨでの２４時間あたりの透湿量は、４３０ｇ／ｍ2／ｄａｙであった。
【００９０】
この様にして、図４と同様の構成の比較例１用の光学フィルムを製造した。
【００９１】
（実施例１の光学フィルムの作製）
比較例１と同様にして、セルロースアセテートフィルム１を準備し、比較例１と同様にして、その表面に配向膜を形成した。
当該配向膜のラビング処理面に、下記の組成のディスコティック液晶化合物を含む塗布液Ｂを、＃３．６のワイヤーバーで連続的に塗布した。フィルムの搬送速度（Ｖ）は２０ｍ／ｍｉｎとした。塗布液の溶媒の乾燥及びディスコティック液晶化合物の配向熟成のために、１３０℃の温風で９０秒間加熱した。続いて、８０℃にてＵＶ照射を行い、液晶化合物の配向を固定化し光学異方性層を形成した。形成した光学異方性層の面内平均屈折率は１．６であり、且つ厚みは１．５４μｍであった。
【００９２】
光学異方性層塗布液（Ｂ）の組成
―――――――――――――――――――――――――――――――――――――――
下記のディスコティック液晶性化合物（ＤＬＣ１）                    ９１質量部
エチレンオキサイド変性トリメチロールプロパントリアクリレート
（Ｖ＃３６０、大阪有機化学（株）製）                                ５質量部
光重合開始剤（イルガキュアー９０７、チバガイギー社製）              ３質量部
増感剤（カヤキュアーＤＥＴＸ、日本化薬（株）製）                    １質量部
下記のピリジニウム塩（配向剤１）                                ０．５質量部
下記のフッ素系ポリマー（ＦＰ１）                                ０．２質量部
下記のフッ素系ポリマー（ＦＰ２）                                ０．１質量部
溶剤（メチルエチルケトン）（ＭＥＫ）                            ２４１質量部
―――――――――――――――――――――――――――――――――――――――
【００９３】
【化７】
0005815492.tif 000010
【００９４】
【化８】
0005815492.tif 000011
【００９５】
【化９】
0005815492.tif 000012
【００９６】
【化１０】
0005815492.tif 000013
【００９７】
上記フッ素系ポリマー（ＦＰ１）の構造式中の「２５」、「２５」、「５０」、及びフッ素系ポリマー（ＦＰ２）の構造式中の「９５」、「５」は、ポリマーの繰り返し単位のモル比を表す。
【００９８】
実施例１の光学フィルムの遅相軸の方向はラビングローラーの回転軸と平行であった。すなわち、支持体の長手方向に対して、遅相軸は時計回りに４５°の方向であった。別途、セルロースアセテートフィルム１を支持体に用いる代わりに、ガラスを基板として用いてディスコティック液晶化合物を含む層を形成して、Ｒｅ（０）、Ｒｅ（４０）及びＲｅ（−４０）をＫＯＢＲＡ２１  ＡＤＨを用いて測定したところ、それぞれ、１２５ｎｍ、１１６ｎｍ及び１１６ｎｍであった。これらの結果からディスコティック液晶性分子の円盤面のフィルム面に対する平均傾斜角は９０°であり、ディスコティック液晶がフィルム面に対して垂直に配向していることが確認できた。
【００９９】
セルロースアセテートフィルム１の裏面（配向膜及び光学異方性層が形成されていない側の表面）に、比較例１と同様にして、ハードコート層及び低屈折率層をそれぞれ形成し、図４と同様の構成の実施例１用光学フィルムを作製した。
【０１００】
（比較例２〜４、実施例２〜１２）
光学異方性層塗布液（Ｂ）の組成の成分を変更し、各塗布液を調製した。上記実施例１の光学フィルムの作製において、Ｒｅ（０）をＫＯＢＲＡ２１  ＡＤＨを用いて測定した値が１２５ｎｍになるように、塗布液の塗布量、加熱温度を変更した以外は同様にして、比較例２〜４の光学フィルムを作製した。
作製した各光学フィルムの遅相軸の方向は、ラビングローラーの回転軸と直交していた。すなわち、支持体であるセルロースアセテートフィルム１の長手方向に対して、遅相軸は時計回りに４５°の方向であった。比較例１と同様にして、ディスコティック液晶性分子の円盤面のフィルム面に対する平均傾斜角は９０°であり、ディスコティック液晶がフィルム面に対して垂直に配向していることを確認した。
使用したディスコティック液晶性化合物ＤＬＣ２の構造、ディスコティック液晶性化合物ＤＬＣ３の構造を下記に示す。
【０１０１】
【化１１】
0005815492.tif 000014
【０１０２】
光学異方性層をそれぞれ形成した各セルロースアセテートフィルム１の裏面（配向膜及び光学異方性層が形成されていない側の表面）に、比較例１と同様にして、ハードコート層及び低屈折率層をそれぞれ形成し、図４と同様の構成の実施例２〜１２用の光学フィルム、及び比較例２〜４用光学フィルムをそれぞれ作製した。
【０１０３】
（画像表示装置用偏光板の作製）
厚さ８０μｍのポリビニルアルコール（ＰＶＡ）フィルムを、ヨウ素濃度０．０５質量％のヨウ素水溶液中に３０℃で６０秒浸漬して染色し、次いでホウ酸濃度４質量％濃度のホウ酸水溶液中に６０秒浸漬している間に元の長さの５倍に縦延伸した後、５０℃で４分間乾燥させて、厚さ２０μｍの偏光膜を得た。
アルカリ鹸化処理したＶＡ用位相差フィルム（富士フイルム社製  Ｒｅ（５５０）＝５０ｎｍ、Ｒｔｈ（５５０）＝１２５ｎｍ）を用意し、片面を前記ＶＡ用位相差フィルムで、もう片面を上記で作製した実施例又は比較例の各光学フィルムを、粘着剤及び接着剤を用いて貼合し、画像表示装置用偏光板を作製した。
なお、各光学フィルムの光学異方性層を偏光膜側にして貼合した。
【０１０４】
（画像表示装置の作製）
ＳＡＭＳＵＮＧ社製ＵＮ４０Ｃ７０００ＷＦを用意し、フロント偏光板をはがし、作製した画像表示装置用偏光板のＶＡ用位相差フィルムを液晶セル側にして粘着剤及び接着剤を用いて貼合した。
【０１０５】
（微細干渉ムラの評価）
作製した各画像表示装置について、微細干渉ムラを、以下の方法により６段階評価した。
各表示装置の正面から三波長蛍光灯（ナショナルパルック蛍光灯ＦＬ２０ＳＳ・ＥＸ−Ｄ／１８）でサンプルを照らし、干渉ムラを観察し、下記の基準により評価した。
Ａ  ：微細干渉ムラが見えない
Ｂ  ：微細干渉ムラがほとんど見えない
Ｃ  ：微細干渉ムラが見える
【０１０６】
以下に評価結果を示す。
【０１０７】
【表２】
0005815492.tif 000015
【０１０８】
（比較例５の光学フィルムの作製）
比較例１と同様にして、セルロースアセテートフィルム１を準備した。
セルロースアセテートフィルム１の表面に、比較例１と同様にして配向膜を形成したが、但し、配向膜のラビング処理工程のラビングローラーの回転軸を反時計回りに４５°の方向にした。
配向膜のラビング処理面上に、比較例１と同様にして光学異方性層を形成した。
この様にして、積層体Ａを作製した。
【０１０９】
市販のセルロースアシレートフィルムを支持体とする低反射フィルムの「クリアＬＲ  ＣＶ−ＬＣ」（富士フイルム社製）を準備した。この低反射フィルムは、セルロースアシレートフィルムの表面に、ハードコート層及び低屈折率層をこの順で積層した積層体である。
この低反射フィルムの支持体裏面（ハードコート層及び低屈折率層が配置されていない側の表面）に、上記で作製した積層体Ａを、貼合層（綜研化学株式会社製、ＳＫ２０５７）を介して貼合した。積層体Ａの液晶性化合物を含む光学異方性層と、低反射フィルムの支持体裏面とを貼合した。貼合層の屈折率は１．４７、膜厚は２５μｍであった。
この様にして、図５と同様の構成の比較例５用の光学フィルムを作製した。
【０１１０】
（比較例６の光学フィルムの作製）
比較例１と同様にして、セルロースアセテートフィルム１を準備した。
セルロースアセテートフィルム１の表面に、比較例１と同様にして配向膜を形成したが、但し、配向膜のラビング処理工程のラビングローラーの回転軸を反時計回りに４５°の方向にした。
配向膜のラビング処理面上に、比較例２と同様にして光学異方性層を形成した。
この様にして、積層体Ｂを作製した。
【０１１１】
市販のセルロースアシレートフィルムを支持体とする低反射フィルムの「クリアＬＲ  ＣＶ−ＬＣ」（富士フイルム社製）を準備した。
この低反射フィルムの支持体裏面（ハードコート層及び低屈折率層が配置されていない側の表面）に、上記で作製した積層体Ｂを、貼合層（綜研化学株式会社製、ＳＫ２０５７）を介して貼合した。積層体Ｂの液晶性化合物を含む光学異方性層と、低反射フィルムの支持体裏面とを貼合した。貼合層の屈折率は１．４７、膜厚は２５μｍであった。
この様にして、図５と同様の構成の比較例６用の光学フィルムを作製した。
【０１１２】
（実施例１３の光学フィルムの作製）
比較例１と同様にして、セルロースアセテートフィルム１を準備した。
セルロースアセテートフィルム１の表面に、比較例１と同様にして配向膜を形成したが、但し、配向膜のラビング処理工程のラビングローラーの回転軸を反時計回りに４５°の方向にした。
配向膜のラビング処理面上に、実施例２と同様にして光学異方性層を形成した。
この様にして、積層体Ｃを作製した。
【０１１３】
市販のセルロースアシレートフィルムを支持体とする低反射フィルムの「クリアＬＲ  ＣＶ−ＬＣ」（富士フイルム社製）を準備した。
この低反射フィルムの支持体裏面（ハードコート層及び低屈折率層が配置されていない側の表面）に、上記で作製した積層体Ｃを、貼合層（綜研化学株式会社製、ＳＫ２０５７）を介して貼合した。積層体Ｂの液晶性化合物を含む光学異方性層と、低反射フィルムの支持体裏面とを貼合した。貼合層の屈折率は１．４７、膜厚は２５μｍであった。
この様にして、図５と同様の構成の実施例１３用の光学フィルムを作製した。
【０１１４】
実施例１３並びに比較例５及び６の光学フィルムをそれぞれ用いて、上記と同様にして、偏光板をそれぞれ作製した。各偏光板を用いて、上記と同様にして画像表示装置をそれぞれ作製し、上記と同様にして、微細干渉ムラの評価を行った。結果を下記表に示す。
【０１１５】
【表３】
0005815492.tif 000016
【０１１６】
（実施例１４、比較例７及び比較例１０の光学フィルムの作製）
＜中屈折率層用塗布液の調製＞
リン含有酸化錫（ＰＴＯ）分散液（触媒化成工業（株）製  ＥＬＣＯＭ  ＪＸ−１００１ＰＴＶ及びジペンタエリスリトールペンタアクリレートとジペンタエリスリトールヘキサアクリレートの混合物（ＤＰＨＡ）を混合し、硬化後の屈折率が１．６２になるよう調整した中屈折率層用塗布液を調製した。
【０１１７】
＜高屈折率層用塗布液の調製＞
ＺｒＯ2微粒子含有ハードコート剤（デソライトＺ７４０４［屈折率１．７２、固形分
濃度：６０質量％、酸化ジルコニウム微粒子含量：７０質量％（対固形分）、酸化ジルコニウム微粒子の平均粒子径：約２０ｎｍ、溶剤組成：メチルイソブチルケトン／メチルエチルケトン＝９／１、ＪＳＲ（株）製］）１５．７質量部に、メチルエチルケトン６１．９質量部、メチルイソブチルケトン３．４質量部、シクロヘキサノン１．１質量部を添加して攪拌した。孔径０．４μｍのポリプロピレン製フィルターで濾過して高屈折率層用塗布液を調製した。
【０１１８】
＜中屈折率層、高屈折率層及び低屈折率層の形成＞
実施例２、比較例１及び比較例２の光学フィルムそれぞれの作製において、それぞれハードコート層を形成した後、上記中屈折率層用塗布液を塗布した。乾燥条件は９０℃、３０秒とし、紫外線硬化条件は酸素濃度が１．０体積％以下の雰囲気になるように窒素パージしながら１８０Ｗ／ｃｍの空冷メタルハライドランプ（アイグラフィックス（株）製）を用いて、照度３００ｍＷ／ｃｍ2、照射量２４０ｍＪ／ｃｍ2の照射量とした。形成した中屈折率層の屈折率は１．６２、膜厚は６０ｎｍであった。
続いて、形成した中屈折率層の上に、上記高屈折率層用塗布液を塗布した。乾燥条件は９０℃、３０秒とし、紫外線硬化条件は酸素濃度が１．０体積％以下の雰囲気になるように窒素パージしながら２４０Ｗ／ｃｍの空冷メタルハライドランプ（アイグラフィックス（株）製）を用いて、照度３００ｍＷ／ｃｍ2、照射量２４０ｍＪ／ｃｍ2の照射量とした。形成した高屈折率層の屈折率は１．７２、膜厚は１１０ｎｍであった。
続いて、形成した高屈折率層の上に、上記と同様にして低屈折率層用塗布液を塗布し、低屈折率層を形成した。
以上の様にして、セルロースアセテートフィルム１の表面に配向膜及び光学異方性層を有し、当該フィルムの裏面（即ち、配向膜及び光学異方性層を形成していない側の表面）に、ハードコート層、中屈折率層、高屈折率層、及び低屈折率層がこの順で積層された、実施例１４、比較例７及び比較例１０の光学フィルムをそれぞれ作製した。
【０１１９】
（実施例１５、比較例８及び比較例１１の光学フィルムの作製）
実施例２、比較例１及び比較例２の光学フィルムそれぞれの作製において、それぞれハードコート層を形成した状態の光学フィルムを、実施例１５、比較例８及び比較例１１の光学フィルムとした。
以上の様にして、セルロースアセテートフィルム１の表面に配向膜及び光学異方性層を有し、当該フィルムの裏面（即ち、配向膜及び光学異方性層を形成していない側の表面）に、ハードコート層を有する、実施例１５、比較例８及び比較例１１の光学フィルムをそれぞれ作製した。
【０１２０】
（実施例１６、比較例９及び比較例１２の光学フィルムの作製）
実施例２、比較例１及び比較例２の光学フィルムそれぞれの作製において、それぞれ光学異方性層を形成した状態の光学フィルムを、実施例１６、比較例８及び比較例１１の光学フィルムとした。
以上の様にして、セルロースアセテートフィルム１の表面に配向膜及び光学異方性層を有し、当該フィルムの裏面に機能層を有しない、実施例１６、比較例９及び比較例１２の光学フィルムをそれぞれ作製した。
【０１２１】
上記実施例１４〜１６、並びに比較例７〜１２の光学フィルムをそれぞれ用いて、上記と同様にして、偏光板をそれぞれ作製した。各偏光板を用いて、上記と同様にして画像表示装置をそれぞれ作製し、上記と同様にして、微細干渉ムラの評価を行った。結果を下記表に示す。
【０１２２】
【表４】
0005815492.tif 000017
【０１２３】
（実施例１７の光学フィルムの作製）
＜透明フィルム（セルロースアセテートフィルムＴ１）の作製＞
下記の組成物をミキシングタンクに投入し、加熱しながら攪拌して、各成分を溶解し、固形分濃度２２質量％のセルロースアセテート溶液（ドープＡ）を調製した。
［セルロースアセテート溶液（ドープＡ）の組成］
アセチル置換度２．８６のセルロースアセテート            １００質量部
トリフェニルホスフェート（可塑剤）                      ７．８質量部
ビフェニルジフェニルホスフェート（可塑剤）              ３．９質量部
紫外線吸収剤（チヌビン３２８  チバ・ジャパン製）        ０．９質量部
紫外線吸収剤（チヌビン３２６  チバ・ジャパン製）        ０．２質量部
メチレンクロライド（第１溶媒）                          ３３６質量部
メタノール（第２溶媒）                                    ２９質量部
１−ブタノール（第３溶媒）                                １１質量部
【０１２４】
上記ドープＡに平均粒径１６ｎｍのシリカ粒子（ＡＥＲＯＳＩＬ  Ｒ９７２、日本アエロジル（株）製）をセルロースアセテート１００質量部に対して０．０２質量添加したマット剤入りドープＢを調製した。ドープＢはドープＡと同じ溶剤組成で固形分濃度が１９質量％になるように調節した。
【０１２５】
ドープＡを主流とし、マット剤入りドープＢを最下層及び最上層になるようにして、バンド延伸機を用いて流延した。バンド上での膜面温度が４０℃となってから、７０℃の温風で１分乾燥し、バンドからフィルムをはがし１４０℃の乾燥風で１０分乾燥し、残留溶剤量が０．３質量％のセルロースアセテートフィルムＴ１を作製した。マット剤入りの最下層及び最上層はそれぞれ厚みが３μｍに、主流は厚みが１４４μｍになるように流量を調節した。
【０１２６】
得られた長尺状のセルロースアセテートフィルムＴ１の幅は２３００ｍｍであり、厚さは１５０μｍであった。また、波長５５０ｎｍにおける面内レターデーション（Ｒｅ）は６ｎｍ、厚さ方向のレターデーション（Ｒｔｈ）は８８ｎｍであった。このフィルムＴ１の平均屈折率は１．４８、及び膜厚は１５０μｍであった
【０１２７】
実施例２の光学フィルムの作製において、セルロースアシレートフィルム「ＴＤ８０ＵＬ」（富士フイルム社製）を、上記で作製したセルロースアセテートフィルムＴ１とした以外は、実施例２の光学フィルムと同様にして、実施例１７の光学フィルムを作製した。
【０１２８】
（実施例１８〜２２の光学フィルムの作製）
＜透明支持体（セルロースアセテートフィルムＴ２〜Ｔ４）の作製＞
セルロースアセテートフィルムＴ１の作製において、主流の厚みを３４μｍ〜９４μｍに調整した以外は、セルロースアセテートフィルムＴ１と同様にして、セルロースアセテートフィルムＴ２〜Ｔ４をそれぞれ作製した。
【０１２９】
得られたセルロースアセテートフィルムＴ２〜Ｔ４の厚さは４０〜１００μｍであった。また、波長５５０ｎｍにおける面内レターデーション（Ｒｅ）は１２５ｎｍ、厚さ方向のレターデーション（Ｒｔｈ）は２１〜５７ｎｍであった。
【０１３０】
＜透明支持体（セルロースアセテートフィルムＴ５、Ｔ６）の作製＞
セルロースアセテートフィルムＴ１の作製において、セルロースアセテート溶液（ドープＡ）をガラス板上に厚みが１０μｍ〜２０μｍになるようにダイコーターを用いて塗布した以外は、セルロースアセテートフィルムＴ１と同様にして、セルロースアセテートフィルムＴ５及びＴ６をそれぞれ作製した。
【０１３１】
実施例１７の光学フィルムの作製において、セルロースアセテートフィルムＴ１をセルロースアセテートフィルムＴ２〜Ｔ６にそれぞれ変更した以外は、実施例１７の光学フィルムと同様にして、実施例１８〜２２の光学フィルムをそれぞれ作製した。
【０１３２】
（比較例１３〜１８の光学フィルムの作製）
実施例１７〜２２の光学フィルムそれぞれの作製において、液晶性化合物を含む光学異方性層の厚みを１６００ｎｍにした以外は、実施例１７〜２２の光学フィルムと同様にして、比較例１３〜１８の光学フィルムをそれぞれ作製した。
【０１３３】
（比較例１９〜２４の光学フィルムの作製）
実施例１７〜２２の光学フィルムそれぞれの作製において、液晶性化合物を含む光学異方性層の厚みを１４２０ｎｍにした以外は、実施例１７〜２２の光学フィルムと同様にして、比較例１９〜２４の光学フィルムをそれぞれ作製した。
【０１３４】
以上の様にして、種々の膜厚のセルロースアセテートフィルムの表面に配向膜及び光学異方性層を有し、当該フィルムの裏面にハードコート層及び低屈折率層を有する、図４と同様の構成の、実施例１７〜２２、及び比較例１３〜２４の光学フィルムをそれぞれ作製した。
これらの実施例及び比較例の光学フィルムをそれぞれ用いて、上記と同様にして、偏光板をそれぞれ作製した。各偏光板を用いて、上記と同様にして画像表示装置をそれぞれ作製し、上記と同様にして、微細干渉ムラの評価を行った。結果を下記表に示す。
【０１３５】
【表５】
0005815492.tif 000018
【０１３６】
（実施例２３の光学フィルムの作製）
比較例１と同様にして、市販のセルロースアセテートフィルム「ＴＤ８０ＵＬ」（富士フイルム社製）に鹸化処理して、セルロースアセテートフィルム１を準備した。
このフィルムの表面に、下記の組成の配向膜塗布液をワイヤーバーコーターで膜厚が７００ｎｍになるように塗布した。６０℃の温風で６０秒、更に１００℃の温風で１２０秒乾燥し、膜を形成した。次に、形成した膜に長手方向に対して、４５°方向にラビング処理を施して配向膜を形成した。
【０１３７】
―――――――――――――――――――――――――――――――――――
配向膜塗布液の組成
―――――――――――――――――――――――――――――――――――
下記の変性ポリビニルアルコール                  １０質量部
水                                            ３７１質量部
メタノール                                    １１９質量部
グルタルアルデヒド                            ０．５質量部
―――――――――――――――――――――――――――――――――――
【０１３８】
【化１２】
0005815492.tif 000019
【０１３９】
次に、配向膜のラビング処理面に、下記の組成の光学異方性層塗布液を、ワイヤーバーで塗布した。
────────────────────────────────────
光学異方性層塗布液の組成
―――――――――――――――――――――――――――――――――――
下記の棒状液晶性化合物                                        １．８ｇ
エチレンオキサイド変性トリメチロールプロパントリアクリレート
（Ｖ＃３６０、大阪有機化学（株）製）                          ０．２ｇ
光重合開始剤（イルガキュアー９０７、チバガイギー社製）      ０．０６ｇ
増感剤（カヤキュアーＤＥＴＸ、日本化薬（株）製）            ０．０２ｇ
メチルエチルケトン                                            ３．９ｇ
―――――――――――――――――――――――――――――――――――
【０１４０】
【化１３】
0005815492.tif 000020
【０１４１】
塗布膜を１２５℃の恒温槽中で３分間加熱し、棒状液晶性化合物を配向させた。次に、１２０Ｗ／ｃｍ高圧水銀灯を用いて、３０秒間ＵＶ照射し棒状液晶性化合物を架橋した。ＵＶ硬化時の温度を８０℃として、その後室温まで放冷した。この様にして、光学異方性層を形成した。この光学異方性層の厚さは、１．８１μｍ、光学異方性層の平均屈折率は１．５５であった。形成した光学異方性層の状態を調べ、塗布ムラ（塗布液が配向膜にはじかれて生じたムラ）や配向の乱れがないことを確認した。
このフィルムは、５５０ｎｍにおけるＲｅ（５５０）が１２５ｎｍ、Ｒｔｈ（５５０）が９５ｎｍであった。
【０１４２】
次に、セルロースアセテートフィルム１の裏面（即ち配向膜及び光学異方性層を形成していない側の表面）に、比較例１と同様にして、ハードコート層及び低屈折率層を形成して、図４と同様の構成の、実施例２３用光学フィルムを作製した。
【０１４３】
（比較例２５及び２６の光学フィルムの作製）
実施例２３の光学フィルムの作製において、液晶性化合物を含む光学異方性層の厚みをそれぞれ１．７６μｍ及び１．７１μｍとし、５５０ｎｍにおけるＲｅ（５５０）が１２５ｎｍになるように塗布液及び塗布条件を変更した以外は、実施例２３の光学フィルムの作製と同様にして、比較例２５及び２６の光学フィルムをそれぞれ作製した。
【０１４４】
次に、セルロースアセテートフィルム１の裏面（即ち配向膜及び光学異方性層を形成していない側の表面）に、比較例１と同様にして、それぞれハードコート層及び低屈折率層を形成して、図４と同様の構成の、比較例２５及び２６用光学フィルムをそれぞれ作製した。
【０１４５】
これらの実施例及び比較例の光学フィルムをそれぞれ用いて、上記と同様にして、偏光板をそれぞれ作製した。各偏光板を用いて、上記と同様にして画像表示装置をそれぞれ作製し、上記と同様にして、微細干渉ムラの評価を行った。結果を下記表に示す。
【０１４６】
【表６】
0005815492.tif 000021
【０１４７】
（実施例２４の光学フィルムの作製）
＜粘着剤層Ａの形成＞
以下の手順に従い、アクリレート系ポリマーを調製した。
冷却管、窒素導入管、温度計及び撹拌装置を備えた反応容器に、アクリル酸ブチル１００質量部、アクリル酸３質量部、２，２′−アゾビスイソブチロニトリル０．３質量部を酢酸エチルと共に加えて固形分濃度３０％とし窒素ガス気流下、６０℃で４時間反応させ、アクリレート系重合体溶液を得た。また、同様の操作にて、ブチルアクリレート、アクリル酸、ベンジルアクリレートを平均屈折率が１．５３となるようにアクリレート系ポリマーを調整した。
【０１４８】
次に得られたアクリレート系ポリマーを、以下の手順に従い、粘着剤層Ａを作製した。
アクリレート系ポリマー固形分１００部あたり２部のトリメチロールプロパントリレンジイソシアネート（日本ポリウレタン社製、コロネートＬ）、３−グリシドキシプロピルトリメトキシシラン０．１部、を加えシリコーン系剥離剤で表面処理したセパレートフィルムにダイコーターを用いて塗布し１５０℃で３時間乾燥させ、粘着剤層Ａを得た。粘着剤層の膜厚は２０μｍであった。
【０１４９】
（ハードコート層及び低屈折率層の形成）
ガラス板上に、比較例１の光学フィルム作製に使用したハードコート層用塗布液をダイコーターを用いて塗布した（固形分塗布量：１２ｇ／ｍ2）。１００℃で６０秒乾燥した後、酸素濃度が０．１体積％の雰囲気になるように窒素パージしながら１６０Ｗ／ｃｍの空冷メタルハライドランプ（アイグラフィックス（株）製）を用いて、照度４００ｍＷ／ｃｍ2、照射量１５０ｍＪ／ｃｍ2の紫外線を照射して塗布層を硬化させ、ハードコート層（反射防止層）付きガラス板を作製した。このハードコート層の上に、比較例１の光学フィルム作製に使用した低屈折率層用塗布液を塗布した。低屈折率層の乾燥条件は７０℃、６０秒とし、紫外線硬化条件は酸素濃度が０．１体積％以下の雰囲気になるように窒素パージしながら２４０Ｗ／ｃｍの空冷メタルハライドランプ（アイグラフィックス（株）製）を用いて、照度６００ｍＷ／ｃｍ2、照射量３００ｍＪ／ｃｍ2の照射量とした。低屈折率層の屈折率は１．３４、膜厚は９５ｎｍであった。以上のように、ハードコート層、低屈折率層がこの順で積層されたガラス板を作製した。
【０１５０】
（配向膜及び光学異方性層の形成）
特開２００２−９８８２８号公報の記載に従って配向膜の屈折率１．５３、配向膜の膜厚が７００ｎｍとなるように配向膜をガラス基板上に形成した。その後、実施例２の光学フィルムの作製時と同様にして、配向膜上に光学異方性層を形成した。
【０１５１】
ガラス板上に形成したハードコート層、低屈折率層をガラスから剥離した。この層を上記粘着剤Ａを用いて、市販のノルボルネン系ポリマーフィルム（環状オレフィン系ポリマー）「ＺＥＯＮＯＲ  ＺＦ１４」（（株）オプテス製）に貼合した。その後、ガラス板上に形成した配向膜、光学異方性層をガラスから剥離し、ハードコート層、低屈折率層を貼合した反対側の面に、上記粘着剤Ａ用いて、ノルボルネン系ポリマーフィルムに貼合し、実施例２４の光学フィルムの作製を作製した。
実施例２４の光学フィルムの層構成は、低屈折率層／ハートコート層／粘着剤層／ノルボルネン系ポリマーフィルム（透明フィルム）／粘着剤層／配向膜／位相差層という構成であった。
【０１５２】
（比較例２７の光学フィルムの作製）
実施例２４の光学フィルムの作製において、塗布条件を調整することで、液晶性化合物を含む光学異方性層の膜厚を１．６μｍにいた以外は、実施例２４の光学フィルムの作製と同様にして、比較例２７の光学フィルムを作製した。
【０１５３】
（比較例２８の光学フィルムの作製）
実施例２４の光学フィルムの作製において、塗布条件を調整することで、液晶性化合物を含む光学異方性層の膜厚を１．４２μｍにいた以外は、実施例２４の光学フィルムの作製と同様にして、比較例２８の光学フィルムを作製した。
【０１５４】
これらの実施例及び比較例の光学フィルムをそれぞれ用いて、上記と同様にして、偏光板をそれぞれ作製した。各偏光板を用いて、上記と同様にして画像表示装置をそれぞれ作製し、上記と同様にして、微細干渉ムラの評価を行った。結果を下記表に示す。
【０１５５】
【表７】
0005815492.tif 000022
【０１５６】
（実施例２５の光学フィルムの作製）
実施例２の光学フィルムの作製において、特開２００２−９８８２８号公報の記載に従って配向膜の屈折率１．５７、配向膜の膜厚が７００ｎｍになるように配向膜を形成した以外は同様にして、実施例２５の光学フィルムを作製した。
【０１５７】
（実施例２６の光学フィルムの作製）
実施例２の光学フィルムの作製において、特開２００２−９８８２８号公報の記載に従って配向膜の屈折率１．５８、配向膜の膜厚が７００ｎｍになるように配向膜を形成した以外は同様にして、実施例２６の光学フィルムを作製した。
【０１５８】
（比較例２９の光学フィルムの作製）
実施例２の光学フィルムの作製において、特開２００２−９８８２８号公報の記載に従って配向膜の屈折率１．５９、配向膜の膜厚が７００ｎｍになるように配向膜を形成した以外は同様にして、比較例２９の光学フィルムを作製した。
【０１５９】
以上の様にして、セルロースアセテートフィルム１の表面に、種々の膜厚の配向膜、及び光学異方性層を有し、当該フィルムの裏面にハードコート層及び低屈折率層を有する、図４と同様の構成の、実施例２５〜２６、及び比較例２９の光学フィルムをそれぞれ作製した。
これらの実施例及び比較例の光学フィルムをそれぞれ用いて、上記と同様にして、偏光板をそれぞれ作製した。各偏光板を用いて、上記と同様にして画像表示装置をそれぞれ作製し、上記と同様にして、微細干渉ムラの評価を行った。結果を下記表に示す。
【０１６０】
【表８】
0005815492.tif 000023
【０１６１】
（実施例２７の光学フィルムの作製）
前記実施例２３において、光学異方性層の棒状液晶を下記棒状液晶Ａに変更し、膜厚が０．９μｍ、５５０ｎｍにおけるＲｅ（５５０）が１２５ｎｍ、Ｒｔｈ（５５０）が９５ｎｍになるように、光学異方性層塗布液の塗布量及び配向状態を固定化する温度を調整した以外は同様の方法にて、実施例２７の光学フィルムを作製した。なお、光学異方性層の光学膜厚は１３９５ｎｍであった。
【０１６２】
棒状液晶Ａ
【化１４】
0005815492.tif 000024
【０１６３】
（比較例３０の光学フィルムの作製）
前記実施例２７において、光学異方性層の膜厚が０．８μｍ、５５０ｎｍにおけるＲｅ（５５０）が１２５ｎｍ、Ｒｔｈ（５５０）が９５ｎｍになるように、光学異方性層塗布液の塗布量及び配向状態を固定化する温度を調整した以外は同様の方法にて、比較例３０の光学フィルムを作製した。なお、光学異方性層の光学膜厚は１２４０ｎｍであった。
【０１６４】
（比較例３１の光学フィルムの作製）
前記実施例２７において、光学異方性層の膜厚が１．０μｍ、５５０ｎｍにおけるＲｅ（５５０）が１２５ｎｍ、Ｒｔｈ（５５０）が９５ｎｍになるように、光学異方性層塗布液の塗布量及び配向状態を固定化する温度を調整した以外は同様の方法にて、比較例３１の光学フィルムを作製した。なお、光学異方性層の光学膜厚は１５５０ｎｍであった。
【０１６５】
これらの実施例及び比較例の光学フィルムをそれぞれ用いて、上記と同様にして、偏光板をそれぞれ作製した。各偏光板を用いて、上記と同様にして画像表示装置をそれぞれ作製し、上記と同様にして、微細干渉ムラの評価を行った。結果を下記表に示す。
【０１６６】
【表９】
0005815492.tif 000025
【０１６７】
（実施例２８の光学フィルムの作製）
＜透明フィルムの作製＞
＜＜アルカリ鹸化処理＞＞
セルロースアセテートフィルムを「ＴＤ６０」（富士フイルム社製）に変更した以外、比較例１と同様の処理にてアルカリ鹸化処理を実施した。このセルロースアセテートフィルム２８の平均屈折率は１．４８であり、厚みは６０μｍであった。
【０１６８】
＜配向膜（第２の層）の形成＞
下記のラビング配向膜用組成物を調製後、孔径０．２μｍのポリプロピレン製フィルタでろ過して、ラビング配向膜用塗布液として用いる。該塗布液を上記のように鹸化処理したセルロースアセテートフィルムに、１４番バーで塗布を行い、１００℃で１分間乾燥させた。得られた塗布膜に、透過部の横ストライプ幅２８５μｍ、遮蔽部の横ストライプ幅２８５μｍのストライプマスクを通して、空気下にて３６５ｎｍにおける照度５０mＷ／ｃｍ2の空冷メタルハライドランプ（アイグラフィックス（株）製）を用いて紫外線を２秒間照射して、光酸発生剤を分解し酸性化合物を発生させることにより第１の位相差領域用配向層を形成した。このとき、マスクのストライプ方向と搬送方向が平行になるようにマスクを設置した。その後に、５００ｒｐｍで搬送方向に対して４５°の角度で一方向にラビング処理を行い、ラビング配向膜付セルロースアセテートフィルムを作製した。なお、配向膜の膜厚は、０．７μｍであり、平均屈折率は１．５３であった。
【０１６９】
───────────────────────────────────
配向膜塗布液の組成
───────────────────────────────────
配向膜用ポリマー材料                                    ２．４質量部
（ＰＶＡ１０３、クラレ（株）製ポリビニルアルコール）
光酸発生剤（Ｓ−４）                                  ０．１１質量部
メタノール                                            １６．７質量部
イソプロパノール                                        ７．４質量部
水                                                    ７３．４質量部
───────────────────────────────────
【０１７０】
【化１５】
0005815492.tif 000026
【０１７１】
＜パターン化されたディスコティック液晶化合物を含む光学異方性層（第１の層）の形成＞
下記の光学異方性層用組成物を調製後、孔径０．２μｍのポリプロピレン製フィルタでろ過して、光学異方性層用塗布液として用いる。該塗布液を塗布、膜面温度１１５℃で１分間乾燥させた後、１００℃まで冷却しさらに１分間乾燥した。８０℃まで降温した後、空気下にて３６５ｎｍにおける照度が５０ｍＷ／ｃｍ2の空冷メタルハライドランプ（アイグラフィックス（株）製）を用いて紫外線を２０秒間照射して、その配向状態を固定化することによりパターン光学異方性層を形成した。マスク露光部分（第１の位相差領域）は、ラビング方向に対し遅相軸方向が平行にディスコティック液晶が垂直配向しており、未露光部分（第２の位相差領域）は直交に垂直配向していた。なお、光学異方性層の膜厚は、１．２μｍであり、平均屈折率は１．６であり、光学膜厚は１９２０ｎｍであった。
【０１７２】
光学異方性層塗布液の組成
ディスコティック液晶Ｅ−２                                  ８７質量部
配向膜界面配向剤（ＩＩ−３）                            ０．４３質量部
配向膜界面配向剤（ＩＩ−４）                            ０．０８質量部
空気界面配向剤（Ｐ−３）                                ０．１７質量部
空気界面配向剤（Ｐ−４）                                ０．１７質量部
光重合開始剤                                              ３．０質量部
（イルガキュア９０７、チバ・スペシャルティ・ケミカルズ（株）製）
増感剤（カヤキュア−ＤＥＴＸ、日本化薬（株）製）          １．０質量部
エチレンオキサイド変性トリメチロールプロパントリアクリレート
（Ｖ＃３６０、大阪有機化学（株）製）                      ８．７質量部
メチルエチルケトン                                        ４００質量部
【０１７３】
【化１６】
0005815492.tif 000027
【０１７４】
作製した光学フィルムは、５５０ｎｍにおけるＲｅ（５５０）が１２５ｎｍ、Ｒｔｈ（５５０）が０ｎｍであった。
【０１７５】
＜ハードコート層及び低屈折率層の形成＞
比較例１と同様の方法にて、ハードコート層及び低屈折率層を形成し、図４と同様の構成の実施例２８用の光学フィルムを作製した。
【０１７６】
（比較例３２の光学フィルムの作製）
前記実施例２８において、パターン光学異方性層の膜厚が１．１μｍ、５５０ｎｍにおけるＲｅ（５５０）が１２５ｎｍ、Ｒｔｈ（５５０）が０ｎｍになるように、光学異方性層塗布液の塗布量及び配向状態を固定化する温度を調整した以外は同様の方法にて、比較例３２の光学フィルムを作製した。なお、光学異方性層の光学膜厚は１７６０ｎｍであった。
【０１７７】
（比較例３３の光学フィルムの作製）
前記実施例２８において、パターン光学異方性層の膜厚が１．２５μｍ、５５０ｎｍにおけるＲｅ（５５０）が１２５ｎｍ、Ｒｔｈ（５５０）が０ｎｍになるように、光学異方性層塗布液の塗布量及び配向状態を固定化する温度を調整した以外は同様の方法にて、比較例３３の光学フィルムを作製した。なお、光学異方性層の光学膜厚は２０００ｎｍであった。
【０１７８】
（実施例２９の光学フィルムの作製）
＜透明フィルムの作製＞
＜＜アルカリ鹸化処理＞＞
セルロースアセテートフィルムを、５５０ｎｍにおけるＲｅ（５５０）が０ｎｍ、Ｒｔｈ（５５０）が−６３ｎｍのセルロースアセテートフィルムに変更した以外、実施例２７と同様の処理にてアルカリ鹸化処理を実施した。このセルロースアセテートフィルム２８の平均屈折率は１．４８であり、厚みは６０μｍであった。
【０１７９】
＜配向膜（第２の層）の形成＞
実施例２８で作製したセルロースアセテートフィルムの鹸化処理を施した面に、ポリビニルシンナメート（シグマアルドリッチ社製）１０％メチルエチルケトン・メタノール混合溶液を塗布後１００℃で１分間乾燥した。得られた膜の膜厚は、０．７μｍであり、平均屈折率は１．５３であった。得られた膜に、フィルムの搬送方向に対して４５度の角度でラビング処理を行った。次いで、ストライプマスクを、ストライプが搬送方向と平行になるように膜上に配置し、空気下にて１６０Ｗ／ｃｍ2の空冷メタルハライドランプ（アイグラフィックス（株）製）を用いて紫外線を照射した。このとき、透過部のストライプ幅２８５μｍ、遮蔽部のストライプ幅２８５μｍのストライプマスクを使用し露光を行い、パターン配向膜を形成した。露光マスク面と膜の間の距離を２００μｍに設定した。用いる紫外線の照度はＵＶ−Ａ領域（波長３２０ｎｍ〜３８０ｎｍの積算）において１００ｍＷ／ｃｍ2、照射量はＵＶ−Ａ領域において１０００ｍＪ／ｃｍ2とした。
【０１８０】
＜パターン化された棒状液晶化合物を含む光学異方性層（第１の層）の形成＞
下記の光学異方性層用組成物を調製後、孔径０．２μｍのポリプロピレン製フィルタでろ過して、塗布液として用いた。前記配向膜付セルロースアセテートフィルム上に該塗布液を塗布、膜面温度１０５℃で２分間乾燥して液晶相状態とした後、７５℃まで冷却して、空気下にて１６０Ｗ／ｃｍ2の空冷メタルハライドランプ（アイグラフィックス（株）製）を用いて紫外線を照射して、その配向状態を固定化して、パターン光学異方性層の作製を試みた。光学異方性層の膜厚は、０．９μｍであり、平均屈折率は１．５５であり、光学膜厚は１３９５ｎｍであった。
【０１８１】
───────────────────────────────────
光学異方性層塗布液の組成
───────────────────────────────────
棒状液晶（ＬＣ２４２、ＢＡＳＦ（株）製）                  １００質量部
水平配向剤Ａ                                              ０．３質量部
光重合開始剤                                              ３．３質量部
（イルガキュア９０７、チバ・スペシャルティ・ケミカルズ（株）製）
増感剤（カヤキュア−ＤＥＴＸ、日本化薬（株）製）          １．１質量部
メチルエチルケトン                                        ３００質量部
───────────────────────────────────
【０１８２】
【化１７】
0005815492.tif 000028
【０１８３】
作製した光学フィルムは、５５０ｎｍにおけるＲｅ（５５０）が１２５ｎｍ、Ｒｔｈ（５５０）が０ｎｍであった。
【０１８４】
＜ハードコート層及び低屈折率層の形成＞
比較例１と同様の方法にて、ハードコート層及び低屈折率層を形成し、図４と同様の構成の実施例２９用の光学フィルムを作製した。
【０１８５】
（比較例３４の光学フィルムの作製）
前記実施例２８において、パターン光学異方性層の膜厚が０．８μｍ、５５０ｎｍにおけるＲｅ（５５０）が１２５ｎｍ、Ｒｔｈ（５５０）が０ｎｍになるように、光学異方性層塗布液の塗布量及び配向状態を固定化する温度を調整した以外は同様の方法にて、比較例３２の光学フィルムを作製した。なお、光学異方性層の光学膜厚は１２４０ｎｍであった。
【０１８６】
（比較例３５の光学フィルムの作製）
前記実施例２８において、パターン光学異方性層の膜厚が１．０μｍ、５５０ｎｍにおけるＲｅ（５５０）が１２５ｎｍ、Ｒｔｈ（５５０）が０ｎｍになるように、光学異方性層塗布液の塗布量及び配向状態を固定化する温度を調整した以外は同様の方法にて、比較例３５の光学フィルムを作製した。なお、光学異方性層の光学膜厚は１５５０ｎｍであった。
【０１８７】
（実施例３０の光学フィルムの作製）
前記実施例２８において、パターン光学異方性層の棒状液晶を下記棒状液晶Ａに変更し、膜厚が０．９μｍ、５５０ｎｍにおけるＲｅ（５５０）が１２５ｎｍ、Ｒｔｈ（５５０）が０ｎｍになるように、光学異方性層塗布液の塗布量及び配向状態を固定化する温度を調整した以外は同様の方法にて、実施例３０の光学フィルムを作製した。なお、光学異方性層の光学膜厚は１３９５ｎｍであった。
【０１８８】
棒状液晶Ａ
【化１８】
0005815492.tif 000029
【０１８９】
（比較例３６の光学フィルムの作製）
前記実施例２８において、パターン光学異方性層の膜厚が０．８μｍ、５５０ｎｍにおけるＲｅ（５５０）が１２５ｎｍ、Ｒｔｈ（５５０）が０ｎｍになるように、光学異方性層塗布液の塗布量及び配向状態を固定化する温度を調整した以外は同様の方法にて、比較例３４の光学フィルムを作製した。なお、光学異方性層の光学膜厚は１２４０ｎｍであった。
【０１９０】
（比較例３７の光学フィルムの作製）
前記実施例２８において、パターン光学異方性層の膜厚が１．０μｍ、５５０ｎｍにおけるＲｅ（５５０）が１２５ｎｍ、Ｒｔｈ（５５０）が０ｎｍになるように、光学異方性層塗布液の塗布量及び配向状態を固定化する温度を調整した以外は同様の方法にて、比較例３７の光学フィルムを作製した。なお、光学異方性層の光学膜厚は１５５０ｎｍであった。
【０１９１】
これらの実施例及び比較例の光学フィルムをそれぞれ用いて、上記と同様にして、偏光板をそれぞれ作製した。
【０１９２】
（液晶表示装置への実装評価）
円偏光眼鏡方式の３Ｄモニター（ＺＡＬＭＡＮ製）に使用されているパターン位相差板とフロント偏光板をはがし、上記で作製した偏光板を貼合した。
作製した３Ｄモニターに立体視用画像を映し、右眼用／左眼用の円偏光メガネを通して観察したところ、クロストークのない鮮明な立体画像を観察することができた。
【０１９３】
上記で作製した画像表示装置を用いて、上記と同様にして、微細干渉ムラの評価を行った。結果を下記表に示す。
【０１９４】
【表１０】
0005815492.tif 000030
【符号の説明】
【０１９５】
１、１'、１"    光学フィルム
１０    透明フィルム
１２    配向膜
１４    位相差層
１６    偏光膜
１８    表示パネル
２０    ハードコート層
２２    低屈折率層
２４    貼合層
【図１】
0005815492.tif 000031
【図２】
0005815492.tif 000032
【図３】
0005815492.tif 000033
【図４】
0005815492.tif 000034
【図５】
0005815492.tif 000035
【図６】
0005815492.tif 000036
【図７】
0005815492.tif 000037
【図８】
0005815492.tif 000038